(57)【特許請求の範囲】
【請求項１】
物品であって、
第１のプロピレン系ポリマーを含む、第１の基材と、
第２のプロピレン系ポリマーを含む、第２の基材と、
前記第１の基材と前記第２の基材との間に位置する接着剤組成物であって、
（Ａ）ブロック複合体相溶化剤、
（Ｂ）エチレン系ポリマー、
（Ｃ）粘着付与剤、及び
（Ｄ）ワックスを含み、
３３．０ＭＰａ〜８０．０ＭＰａのラップせん断強度で前記第１の基材を前記第２の基材に結合する、接着剤組成物と、を含む、物品。
【請求項２】
前記第１のプロピレン系ポリマー及び前記第２のプロピレン系ポリマーがそれぞれ、プロピレンホモポリマーである、請求項１に記載の物品。
【請求項３】
前記ブロック複合体相溶化剤が、
（ｉ）プロピレンを含む、硬質ポリマーと、
（ｉｉ）エチレンを含む、軟質ポリマーと、
（ｉｉｉ）軟質ブロック及び硬質ブロックを有するブロックコポリマーであって、前記ブロックコポリマーの前記硬質ブロックが、
前記硬質ポリマー（ｉ）と同一の組成を有し、前記ブロックコポリマーの前記軟質ブロックが、前記軟質ポリマー（ｉｉ）と同一の組成を有する、ブロックコポリマーと、を含む、請求項１または２に記載の物品。
【請求項４】
前記ブロック複合体相溶化剤が、
（ｉ）９０重量％超のプロピレンを含む、３０重量％〜７０重量％の硬質ポリマーと、
（ｉｉ）６０重量％超のエチレンを含む、３０重量％〜７０重量％の軟質ポリマーと、
（ｉｉｉ）前記ブロックコポリマーと、を含む、請求項１〜３のいずれかに記載の物品。
【請求項５】
前記ブロックコポリマー（ｉｉｉ）が、５０／５０の軟質ブロック／硬質ブロック比を含み、前記軟質ブロックが、６５重量％以上のエチレンを含み、前記硬質ブロックが、１重量％〜１０重量％のエチレンを含む、請求項１〜４のいずれかに記載の物品。
【請求項６】
前記接着剤組成物が、
（Ａ）１重量％〜１５重量％の前記ブロック複合体相溶化剤と、
（Ｂ）２５重量％〜５０重量％の前記エチレン系ポリマーと、
（Ｃ）３０重量％〜５０重量％の粘着付与剤と、
（Ｄ）１０重量％〜３０重量％のワックスと、を含む、請求項１〜５のいずれかに記載の物品。
【請求項７】
前記接着剤組成物が、
（Ａ）２重量％〜１０重量％の前記ブロック複合体相溶化剤と、
（Ｂ）３０重量％〜４０重量％のエチレン系ポリマーと、
（Ｃ）３５重量％〜４５重量％の粘着付与剤と、
（Ｄ）１５重量％〜２５重量％のワックスと、を含む、請求項１〜６のいずれかに記載の物品。
【請求項８】
前記エチレン系ポリマー（Ｂ）が、エチレン／オクテンコポリマーである、請求項１〜７のいずれかに記載の物品。
【請求項９】
物品であって、
第１のプロピレン系ポリマーを含む、第１の基材と、
第２のプロピレン系ポリマーを含む、第２の基材と、
前記第１の基材と前記第２の基材との間に位置する接着剤組成物であって、
（Ａ）ブロック複合体相溶化剤、
（Ｂ）プロピレン系ポリマー、
（Ｃ）粘着付与剤、及び
（Ｄ）ワックスを含み、
１０．０ＭＰａ〜１５．０ＭＰａのラップせん断強度で前記第１の基材を前記第２の基材に結合する、接着剤組成物と、を含む、物品。
【請求項１０】
前記第１のプロピレン系ポリマー及び前記第２のプロピレン系ポリマーがそれぞれ、プロピレンホモポリマーである、請求項９に記載の物品。
【請求項１１】
前記ブロック複合体相溶化剤が、
（ｉ）プロピレンを含む、硬質ポリマーと、
（ｉｉ）エチレンを含む、軟質ポリマーと、
（ｉｉｉ）軟質ブロック及び硬質ブロックを有するブロックコポリマーであって、前記ブロックコポリマーの前記硬質ブロックが、
前記硬質ポリマー（ｉ）と同一の組成を有し、前記ブロックコポリマーの前記軟質ブロックが、前記軟質ポリマー（ｉｉ）と同一の組成を有する、ブロックコポリマーと、を含む、請求項９または１０に記載の物品。
【請求項１２】
前記ブロック複合体相溶化剤が、
（ｉ）９０重量％超のプロピレンを含む、３０重量％〜７０重量％の硬質ポリマーと、
（ｉｉ）６０重量％超のエチレンを含む、３０重量％〜７０重量％の軟質ポリマーと、
（ｉｉｉ）前記ブロックコポリマーと、を含む、請求項９〜１１のいずれかに記載の物品。
【請求項１３】
前記ブロックコポリマー（ｉｉｉ）が、５０／５０の軟質ブロック／硬質ブロック比を含み、前記軟質ブロックが、６５重量％以上のエチレンを含み、前記硬質ブロックが、１重量％〜１０重量％のエチレンを含む、請求項１１または１２に記載の物品。
【請求項１４】
前記接着剤組成物が、
（Ａ）１重量％〜１５重量％の前記ブロック複合体相溶化剤と、
（Ｂ）３０重量％〜５０重量％の前記プロピレン系ポリマーと、
（Ｃ）１５重量％〜２５重量％の粘着付与剤と、
（Ｄ）２０重量％〜４０重量％のワックスと、を含む、請求項９〜１３のいずれかに記載の物品。
【請求項１５】
前記接着剤組成物が、
（Ａ）２重量％〜１０重量％の前記ブロック複合体相溶化剤と、
（Ｂ）３０重量％〜４０重量％の前記プロピレン系ポリマーと、
（Ｃ）１７重量％〜２２重量％の粘着付与剤と、
（Ｄ）３０重量％〜３５重量％のワックスと、を含む、請求項９〜１４のいずれかに記載の物品。
【請求項１６】
前記プロピレン系ポリマーが、プロピレン／エチレンコポリマーである、請求項９〜１５のいずれかに記載の物品。
【発明の詳細な説明】
【背景技術】
【０００１】
より多くの低表面エネルギー材料（プラスチックなど）が、接着に接着剤及び接着性物品（テープなど）が必要とされる物品に組み込まれるにつれて、低表面エネルギー基材への接着がますます重要となっている。
【０００２】
プロピレン系ポリマーは、織物産業における積層布、自動車の内装カバー、ならびに履物の内装（輪郭折れ部及び襟部など）などの、幅広い技術的及び産業的用途において使用される。プロピレン系ポリマーは、弱い親水性及び接着特性をもたらす低い表面張力を有する。エチレン系接着剤は、プロピレン系ポリマーを有する基材への不良な接着を有する。
【０００３】
当該技術分野は、プロピレン系ポリマーで構成された基材及びそれを含有する物品への改善された接着を有する接着剤組成物に対する必要性を認識している。
【発明の概要】
【０００４】
本開示は、ブロック複合体相溶化剤を含有する接着剤組成物を利用すると、プロピレン系ポリマー基材へのラップせん断接着が著しく改善されるという、予想外の発見を対象とする。
【０００５】
本開示は、ある物品を提供する。一実施形態において、本物品は、第１のプロピレン系ポリマーを含む第１の基材と、第２のプロピレン系ポリマーを含む第２の基材とを含む。本物品は、第１の基材と第２の基材との間に位置する接着剤組成物を含む。接着剤組成物は、
（Ａ）ブロック複合体相溶化剤、
（Ｂ）エチレン系ポリマー、
（Ｃ）粘着付与剤、及び
（Ｄ）ワックスを含む。
【０００６】
接着剤組成物は、３３．０ＭＰａ〜８０．０ＭＰａのラップせん断強度で第１の基材を第２の基材に結合する。
【０００７】
本開示は、別の物品を提供する。一実施形態において、本物品は、第１のプロピレン系ポリマーを含む第１の基材と、第２のプロピレン系ポリマーを含む第２の基材とを含む。本物品は、第１の基材と第２の基材との間に位置する接着剤組成物を含む。接着剤組成物は、
（Ａ）ブロック複合体相溶化剤、
（Ｂ）プロピレン系ポリマー、
（Ｃ）粘着付与剤、及び
（Ｄ）ワックスを含む。
【０００８】
接着剤組成物は、１０．０ＭＰａ〜１５．０ＭＰａのラップせん断強度で第１の基材を第２の基材に結合する。
【図面の簡単な説明】
【０００９】
【図１】３つのＨＴＬＣクロマトグラム、つまりブロック複合体相溶化剤（ＢＣＣ１と特定）のクロマトグラム、イソタクチックなポリプロピレンとＴＡＦＭＥＲ（商標）Ｐ−０２８０とのブレンドのクロマトグラム、及びＶＥＲＳＩＦＹ（商標）２４００とＴＡＦＭＥＲ（商標）Ｐ−０２８０とのブレンドのクロマトグラムを示す、グラフである。
【００１０】
定義
元素周期表に対する全ての参照は、ＣＲＣ  Ｐｒｅｓｓ，Ｉｎｃ．，１９９０により出版され、著作権が取得された元素周期表を指す。また、族（単数または複数）に対する全ての参照は、族を番号付けするためのＩＵＰＡＣシステムを使用するこの元素周期表に反映される族（単数または複数）に対するものとする。反対の定めがない限り、文脈から黙示的でない限り、または当該技術分野において慣例でない限り、全ての部及びパーセントは重量に基づき、全ての試験方法は本開示の出願日時点で最新のものである。米国特許慣行の目的のため、特に、合成技術、製品及び加工設計、ポリマー、触媒、定義（本開示において具体的に提供されるいかなる定義とも矛盾しない程度まで）、ならびに当該技術分野の一般知識の開示に関して、参照されるいかなる特許、特許出願、または特許公開の内容も、それらの全体が参照により組み込まれる（あるいは、その対応の米国版が同様に参照により組み込まれる）ものとする。
【００１１】
本明細書に開示される数値範囲は、下限値から上限値（それらを含む）までの全ての値を含む。明示的な値（例えば、１、または２、または３〜５、または６、または７）を含有する範囲について、いかなる２つの明示的な値の間のいかなる下位範囲（例えば、１〜２、２〜６、５〜７、３〜７、５〜６など）も含まれる。
【００１２】
反対の定めがない限り、文脈から黙示的でない限り、または当該技術分野において慣例でない限り、全ての部及びパーセントは重量に基づき、全ての試験方法は本開示の出願日時点で最新のものである。
【００１３】
本明細書で使用される場合、「組成物」という用語は、その組成物を含む材料の混合物、ならびにその組成物の材料から形成される反応生成物及び分解生成物を指す。
【００１４】
「を含む（ｃｏｍｐｒｉｓｉｎｇ）」、「を含む（ｉｎｃｌｕｄｉｎｇ）」、「を有する」、及びそれらの派生語は、それが具体的に開示されるか否かに関わらず、いかなる追加の構成要素、ステップ、または手順の存在も除外することが意図されない。いかなる疑念も回避するために、「を含む」という用語の使用を通して主張される全ての組成物は、反対の定めがない限り、ポリマー性かまたは別のものであるかに関わらず、任意の追加の添加剤、アジュバント、または化合物を含み得る。対照的に、「から本質的になる」という用語は、いかなる後続の引用の範囲からも、操作性に必須でないものを除いて、いかなる他の構成要素、ステップ、または手順も除外する。「からなる」という用語は、具体的に描写または列挙されていない、いかなる構成要素、ステップ、または手順も除外する。
【００１５】
密度は、１立方センチメートル（ｃｃ）当たりグラム（ｇ）またはｇ／ｃｃで報告される、ＡＳＴＭ  Ｄ７９２に従って測定する。
【００１６】
本明細書で使用される場合、「エチレン系ポリマー」は、（重合可能モノマーの総量に基づいて）５０モルパーセント超の重合エチレンモノマーを含有するポリマーであり、任意で、少なくとも１つのコモノマーを含有し得る。
【００１７】
メルトフローレート（ＭＦＲ）は、ＡＳＴＭ  Ｄ１２３８、条件２８０℃／２．１６ｋｇ（ｇ／１０分）に従って測定する。
【００１８】
メルトインデックス（ＭＩ）は、ＡＳＴＭ  Ｄ１２３８、条件１９０℃／２．１６ｋｇ（ｇ／１０分）に従って測定する。
【００１９】
ショアＡ硬度は、ＡＳＴＭ  Ｄ２２４０に従って測定する。
【００２０】
本明細書で使用される場合、Ｔｍまたは「融点」（プロットされたＤＳＣ曲線の形状を参照して溶融ピークとも呼ばれる）は、典型的には、ＵＳＰ５，７８３，６３８に記載される、ポリオレフィンの融点または溶融ピークを測定するためのＤＳＣ（示差走査熱量計）技術によって測定する。２つ以上のポリオレフィンを含む多くのブレンドは、２つ以上の融点または溶融ピークを有し、多くの個々のポリオレフィンは、１つの融点または溶融ピークのみを含むことに留意されたい。
【００２１】
「プロピレン系ポリマー」及び類似する用語は、（重合可能モノマーの総量に基づいて）過半重量パーセントの重合プロピレンモノマーを含み、かつ任意で、プロピレンとは異なる少なくとも１つの重合コモノマー（Ｃ２及びＣ４−１０α−オレフィンから選択される、少なくとも１つなど）を含んで、プロピレン系インターポリマーを形成するポリマーを意味する。例えば、プロピレン系ポリマーがコポリマーである場合、プロピレンの量は、コポリマーの総重量に基づいて５０重量％を超える。「プロピレン由来の単位」及び類似する用語は、プロピレンモノマーの重合から形成したポリマーの単位を意味する。「α−オレフィン由来の単位」及び類似する用語は、α−オレフィンモノマー、具体的には、Ｃ３−１０α−オレフィンのうちの少なくとも１つの重合から形成したポリマーの単位を意味する。
【００２２】
「エチレン系ポリマー」及び類似する用語は、（重合可能モノマーの総重量に基づいて）過半重量パーセントの重合エチレンモノマーを含み、かつ任意で、エチレンとは異なる少なくとも１つの重合コモノマー（Ｃ３−１０α−オレフィンから選択される、少なくとも１つなど）を含んで、エチレン系インターポリマーを形成し得るポリマーを意味する。例えば、エチレン系ポリマーがコポリマーであると、エチレンの量は、コポリマーに対する総重量に基づいて５０重量％を超える。
【００２３】
「ブロックコポリマー」または「セグメント化コポリマー」という用語は、直線様式で接合された２つ以上の化学的に異なる領域またはセグメント（「ブロック」と呼ばれる）を含むポリマー、すなわち、ペンデント様式またはグラフト化様式ではなく、むしろ重合官能性に関して端々接合（共有結合）されている、化学的に区別された単位を含むポリマーを指す。ブロックは、それらの中に組み込まれたコモノマーの量もしくは種類、密度、結晶化度の量、結晶化度の種類（例えば、ポリエチレン対ポリプロピレン）、そのような組成物のポリマーに起因し得る微結晶サイズ、立体規則性の種類もしくは程度（イソタクチックもしくはシンジオタクチック）、位置規則性もしくは位置不規則性、長鎖分岐もしくは超分岐を含む分岐の量、均質性、及び／または任意の他の化学的もしくは物理的特性において異なる。ブロックコポリマーは、ポリマー多分散度（ＰＤＩまたはＭｗ／Ｍｎ）及びブロック長分布の両方の独特の分布によって、例えば、触媒（実施例において記載されるものなど）と組み合わせたシャトリング剤（複数可）の使用の効果に基づいて、特徴付けられる。
【００２４】
「ブロック複合体」（ＢＣ）という用語は、１０モル％超かつ９０モル％未満であるコモノマー含有量を有する軟質コポリマーと、モノマー含有量を有する硬質ポリマーと、ブロックコポリマー（例えば、軟質セグメント及び硬質セグメントを有するジブロック）とを含むポリマーを指し、ブロックコポリマーの硬質セグメントは、ブロック複合体中の硬質ポリマーと本質的に同一の組成であり、ブロックコポリマーの軟質セグメントは、ブロック複合体の軟質コポリマーと本質的に同一の組成である。
【００２５】
「硬質」セグメント／ブロックは、重合単位の高度結晶性ブロックを指す。硬質セグメントは、モノマー（プロピレンなど）を有し、残りはコモノマー（エチレンなど）であり得る。いくつかの実施形態において、硬質セグメントは、全てのまたは実質的に全てのプロピレン単位（ｉＰＰ−イソタクチックなポリプロピレンホモポリマーブロック）を含む。「軟質」セグメント／ブロックは、重合単位の非結晶性、実質的に非結晶性、またはエラストマーのブロックを指す。軟質セグメントにおいて、コモノマー（エチレンなど）が存在し得、残りはモノマー（プロピレンなど）であり得る。
【００２６】
「結晶性」という用語は、示差走査熱量計（ＤＳＣ）または等価技術によって決定される、一次転移または結晶融点（Ｔｍ）を持つポリマーまたはポリマーブロックを指す。この用語は、「半結晶性」という用語と互換的に使用され得る。
【００２７】
「結晶化可能な」という用語は、得られるポリマーが結晶性であるように重合し得るモノマーを指す。結晶性プロピレンポリマーは、０．８８ｇ／ｃｃ〜０．９１ｇ／ｃｃの密度及び１００℃〜１７０℃の融点を有し得るが、これらに限定されない。
【００２８】
「非結晶性」という用語は、示差走査熱量計（ＤＳＣ）または等価技術によって決定される結晶融点を欠くポリマーを指す。
【００２９】
「イソタクチックな」という用語は、１３Ｃ−ＮＭＲ分析によって決定される、少なくとも７０パーセントのイソタクチックなペンタッドを有するポリマー反復単位として定義される。「高度にイソタクチックな」とは、少なくとも９０パーセントのイソタクチックなペンタッドを有するポリマーとして定義される。
【００３０】
「Ｑ．Ｓ．」または「ｑ．ｓ．」とは、適量もしくは十分な量、または換言すると、十分な成分（すなわち、ワックス）が接着剤配合物に添加されて、それを完成させる、すなわち、１００重量％にすることを意味する。例えば、接着剤配合物が、３０重量％のエチレン系ポリマー、１０重量％のプロピレン系ポリマー、１０重量％のＢＣＣ、及び１５重量％の粘着付与剤を含有した場合、ワックスのｑ．ｓ．は、３５重量％である。
【発明を実施するための形態】
【００３１】
本開示は、物品を提供する。一実施形態において、本物品は、第１のプロピレン系ポリマーを含む第１の基材と、第２のプロピレン系ポリマーを含む第２の基材とを含む。接着剤組成物は、第１の基材と第２の基材との間に位置する。接着剤組成物は、（Ａ）ブロック複合体、（Ｂ）エチレン系ポリマー、（Ｃ）粘着付与剤、及び（Ｄ）ワックスを含む。接着剤組成物は、３３．０ＭＰａ〜８０．０ＭＰａのラップせん断強度で第１の基材を第２の基材に結合する。
【００３２】
１．基材
本物品は、第１の基材及び第２の基材を含む。第１の基材は第１のプロピレン系ポリマーを含み、第２の基材は第２のプロピレン系ポリマーを含む。第１の基材の一部分及び第２の基材の一部分はそれぞれ、それぞれの第１のプロピレン系ポリマー及び第２のプロピレン系ポリマーで構成され得る。あるいは、第１の基材及び第２の基材はそれぞれ、全体的にそれぞれの第１のプロピレン系ポリマー及び第２のプロピレン系ポリマーで構成され得る。
【００３３】
第１のプロピレン系ポリマー及び第２のプロピレン系ポリマーは、同一であっても、異なってもよい。一実施形態において、第１のプロピレン系ポリマーは、第２のプロピレン系ポリマーと同一である。
【００３４】
一実施形態において、第１のプロピレン系ポリマーは、第２のプロピレン系ポリマーとは異なる。
【００３５】
第１の基材及び第２の基材は柔軟であっても、強固であってもよい。
【００３６】
第１のプロピレン系ポリマー及び第２のプロピレン系ポリマーのための好適なプロピレン系ポリマーの非限定的な例としては、プロピレンホモポリマー、プロピレンインターポリマー、ならびに約１〜約２０重量パーセントの、４〜２０個の炭素原子のエチレンまたはアルファ−オレフィンコモノマーを含有し得る、ポリプロピレンの反応器コポリマー（ＲＣＰＰ）（例えば、Ｃ２及びＣ４−Ｃ１０アルファ−オレフィン）が挙げられる。プロピレン系インターポリマーは、ランダムまたはブロックコポリマーであっても、プロピレン系ターポリマーであってもよい。例示的なプロピレンとの重合のためのコモノマーとしては、エチレン、１−ブテン、１−ペンテン、１−ヘキセン、１−ヘプテン、１−オクテン、１−ノネン、１−デセン、１−ウニデセン（ｕｎｉｄｅｃｅｎｅ）、１ドデセン、ならびに４−メチル−１−ペンテン、４−メチル−１−ヘキセン、５−メチル−１−ヘキセン、ビニルシクロヘキサン、及びスチレンが挙げられる。例示的なコモノマーとしては、エチレン、１−ブテン、１−ヘキセン、及び１−オクテンが挙げられる。
【００３７】
例示的なプロピレン系インターポリマーとしては、プロピレン／エチレン、プロピレン／１−ブテン、プロピレン／１−ヘキセン、プロピレン／４−メチル−１−ペンテン、プロピレン／１−オクテン、プロピレン／エチレン／１−ブテン、プロピレン／エチレン／ＥＮＢ、プロピレン／エチレン／１−ヘキセン、プロピレン／エチレン／１−オクテン、プロピレン／スチレン、及びプロピレン／エチレン／スチレンが挙げられる。
【００３８】
任意で、プロピレン系ポリマーは、ジエンまたはトリエンなどの、少なくとも２つの二重結合を有するモノマーを含む。例示的なジエン及びトリエンコモノマーとしては、７−メチル−１，６−オクタジエン、３，７−ジメチル−１，６−オクタジエン、５，７−ジメチル−１，６−オクタジエン、３，７，１１−トリメチル−１，６，１０−オクタトリエン、６−メチル−１，５ヘプタジエン、１，３−ブタジエン、１，６−ヘプタジエン、１，７−オクタジエン、１，８−ノナジエン、１，９−デカジエン、１，１０−ウンデカジエン、ノルボルネン、テトラシクロドデセン、またはこれらの混合物が挙げられる。例示的な実施形態としては、ブタジエン、ヘキサジエン、及び／またはオクタジエンが挙げられる。例としては、１，４−ヘキサジエン、１，９−デカジエン、４−メチル−１，４−ヘキサジエン、５−メチル−１，４−ヘキサジエン、ジシクロペンタジエン、及び５−エチルジエン−２−ノルボルネン（ＥＮＢ）が挙げられる。
【００３９】
他の不飽和コモノマーとしては、例えば、１，３−ペンタジエン、ノルボルナジエン、及びジシクロペンタジエン；Ｃ８−４０ビニル芳香族化合物（スチレン、ｏ−、ｍ−、及びｐ−メチルスチレン、ジビニルベンゼン、ビニルビフェニル、ビニルナフタレンを含む）；ならびにハロゲン置換Ｃ８−４０ビニル芳香族化合物（クロロスチレン及びフルオロスチレンなど）が挙げられる。
【００４０】
例示的なプロピレン系ポリマーは、例えば、シングルサイト触媒（メタロセンもしくは幾何拘束型）またはチーグラー・ナッタ触媒を使用して形成される。例示的なポリプロピレンポリマーとしては、ＫＳ４００５ポリプロピレンコポリマー（これまではＳｏｌｖａｙから入手可能）、ＫＳ３００ポリプロピレンターポリマー（これまではＳｏｌｖａｙから入手可能）、Ｌ−Ｍｏｄｕ（商標）ポリマー（Ｉｄｅｍｉｓｔｕから入手可能）、ＶＥＲＳＩＦＹ（商標）ポリマー（Ｔｈｅ  Ｄｏｗ  Ｃｈｅｍｉｃａｌ  Ｃｏｍｐａｎｙから入手可能）が挙げられる。プロピレン及びコモノマー（エチレンまたはアルファ−オレフィンモノマーなど）は、例えば、Ｇａｌｌｉ，ｅｔ  ａｌ．，Ａｎｇｅｗ．Ｍａｃｒｏｍｏｌ．Ｃｈｅｍ．，Ｖｏｌ．１２０，７３（１９８４）によって、またはＥ．Ｐ．ＭｏｏｒｅらによってＰｏｌｙｐｒｏｐｙｌｅｎｅ  Ｈａｎｄｂｏｏｋ，Ｈａｎｓｅｒ  Ｐｕｂｌｉｓｈｅｒｓ，Ｎｅｗ  Ｙｏｒｋ，１９９６、特に１１〜９８頁において開示されるものなどの、当該技術分野の技術の範囲内の条件下で重合され得る。
【００４１】
２．接着剤組成物
本物品の接着剤組成物は、第１の基材と第２の基材との間に位置するか、または別様に配設される。一実施形態において、接着剤組成物は、接着剤層の形態である。接着剤層は、均一な接着剤層であってもよい。あるいは、接着剤層は、第１の基材と第２の基材との間に位置する断続的な接着剤層であってもよい。
【００４２】
接着剤組成物は、（Ａ）ブロック複合体相溶化剤、（Ｂ）エチレン系ポリマー、（Ｃ）粘着付与剤、及び（Ｄ）ワックスを含む。
【００４３】
Ａ．ブロック複合体相溶化剤
接着剤組成物は、ブロック複合体相溶化剤またはＢＣＣを含む。組成物中のブロック複合体相溶化剤の量は、接着剤組成物の総重量に基づいて１重量％〜６０重量％である。例えば、接着剤組成物中のブロック複合体相溶化剤の量は、接着剤組成物の総重量に基づいて３重量％、または５重量％、または７重量％、または１０重量％、または１５重量％、または２０重量％、または２５重量％から、３０重量％、または３５重量％、または４０重量％、または５０重量％、または５５重量％、または６０重量％までであり得る。
【００４４】
ブロック複合体相溶化剤（ＢＣＣ）は、（ｉ）コモノマー（そのような１つのエチレン）含有量が１０重量％超かつ９５重量％未満である、軟質コポリマー、（ｉｉ）モノマー（プロピレンなど）が８０重量％超かつ最大１００重量％までの量で存在する、硬質ポリマー、ならびに（ｉｉｉ）軟質セグメント及び硬質セグメントを有する、ブロックコポリマー（ジブロックなど）を含むポリマーであり、ブロックコポリマーの硬質セグメントは、ブロック複合体相溶化剤の硬質ポリマー（ｉ）の組成物と同一または本質的に同一であり、ブロックコポリマーの軟質セグメントは、ブロック複合体相溶化剤の軟質ポリマー（ｉｉ）の組成物と同一または本質的に同一である。
【００４５】
本明細書で使用される場合、「硬質」セグメント／ブロックとは、重合単位の高度結晶性ブロックを指す。硬質セグメントにおいて、モノマー（プロピレンなど）は、８０重量％超（例えば、８５重量％超、または９０重量％超、または９５重量％超、または９８重量％超）の量で存在し得る。硬質セグメント中の残りは、２０重量％未満（または１５重量％未満、または１０重量％未満、または５重量％未満、または２重量％未満）の量のエチレンなどのコモノマーであり得る。いくつかの実施形態において、硬質セグメントは、全てまたは実質的に全てのプロピレン単位（ｉＰＰ−イソタクチックなポリプロピレンホモポリマーブロックなど）を含む。「軟質」セグメント／ブロックは、重合単位の非結晶性、実質的に非結晶性、またはエラストマーのブロックを指す。軟質セグメントにおいて、コモノマー（エチレンなど）は、２０重量％超かつ１００重量％以下（例えば、５０重量％〜９９重量％及び／または６０重量％〜８０重量％）の量で存在し得る。軟質ブロック中の残りは、プロピレンなどのモノマーであり得る。
【００４６】
ブロック複合体相溶化剤は、従来のランダムコポリマー及びポリマーの物理的ブレンドとは区別され得る。ブロック複合体相溶化剤は、微細構造指数、より良好な引っ張り強度、改善された破壊強度、より微細な形態、改善された光学、及び／またはより低温でのより大きな衝撃強度などの特徴によって、ランダムコポリマー及び物理的ブレンドとは区別され得る。例えば、ブロック複合体相溶化剤は、直線様式で接合された異なる領域またはセグメント（「ブロック」と呼ばれる）を有するブロックコポリマーを含む。ブロックは、例えば、結晶化度の種類（ポリエチレン対ポリプロピレンなど）において異なる。ブロックコポリマーは、直線状であっても、分岐状であってもよい。連続プロセスにおいて生成される場合、ブロック複合体は、１．７〜１５（例えば、１．８〜１０、１．８〜５、及び／または１．８〜３．５）のＰＤＩを持ち得る。バッチまたは半バッチプロセスにおいて生成される場合、ブロック複合体は、１．０〜２．９（例えば、１．３〜２．５、１．４〜２．０、及び／または１．４〜１．８）のＰＤＩを持ち得る。そのようなブロック複合体は、例えば、全て２０１１年１２月２２日に公開された、米国特許出願公開第２０１１−０３１３１０６号、同第２０１１−０３１３１０８号、及び同第２０１１−０３１３１０８号に記載され、これらは、ブロック複合体、それらを作製するプロセス、及びそれらを分析する方法の記述に関して、本明細書に参照により組み込まれる。
【００４７】
ブロック複合体相溶化剤は、１．０超、または１．５、または２．０、または２．５、または３．０、または３．５、または４．０、または５．０、または７．５、または１０．０から、１１．０、または１２．５、または１５．０、または１７．５、または１９．０、または１９．５、または２０．０未満までの微細構造指数を有する。微細構造指数は、ブロックコポリマーをランダムコポリマーから区別するための溶媒勾配相互作用クロマトグラフィー（ＳＧＩＣ）分離を使用した推定である。具体的には、微細構造指数推定は、２つの画分、すなわち、より高いランダムコポリマー含有量画分及びより高いブロックコポリマー含有量画分の区別に依存し、これらのうち、ランダムコポリマー及びブロックコポリマーは、本質的に同一の化学組成を有する。初期溶出画分（すなわち、第１の画分）はランダムコポリマーに相関し、後期溶出構成成分（すなわち、第２の画分）はブロックコポリマーに相関する。微細構造指数の計算を、以下に論じる。
【００４８】
一実施形態において、ブロック複合体相溶化剤の微細構造指数は、１．０超、または１．１、または１．２、または１．３から、１．５、または１．７、または１．９、または２．０、または２．２、または２．３、または２．４、または２．５までである。
【００４９】
一実施形態において、ブロック複合体相溶化剤は、（ｉ）プロピレン系ポリマー（硬質ポリマー）、（ｉｉ）エチレン系ポリマー（軟質ポリマー）、ならびに（ｉｉｉ）（１）３０〜７０重量％の硬質ブロック及び（２）７０〜３０重量％の軟質ブロックを有するプロピレン−エチレンブロックコポリマーを含む。例えば、ブロックコポリマーは、４０重量％〜６０重量％または４５重量％〜５５重量％の硬質ブロック、及び４０重量％〜６０重量％または４５重量％〜５５重量％の軟質ブロックを含み得る。硬質ブロックの量は、軟質ブロックの量と同一（すなわち、５０重量％対５０重量％）であってもよい。硬質ブロックは、０重量％または０重量％超から２０重量％までの（例えば、３重量％または５重量％から１５重量％または２０重量％までの）エチレン由来の単位を含み、残りはプロピレンに由来し得る。軟質ブロックは、５０〜８４重量％の（例えば、６０重量％超かつ８０重量％未満の）エチレン由来の単位であり、残りはプロピレンに由来し得る。
【００５０】
一実施形態において、ブロックコポリマーは、式（ＥＰ）−（ｉＰＰ）を有し、式中、ＥＰは、重合エチレン（Ｅ）の軟質ブロック及びプロピレン（Ｐ）モノマー単位を表し（例えば、５０重量％〜８４重量％のエチレン及び残りはプロピレン）、ｉＰＰは、イソタクチックなプロピレンホモポリマーの硬質ブロックを表す。接着剤組成物中、ＥＰブロックが低温柔軟性を提供し、ｉＰＰブロックが高温耐性を提供すると考えられる。したがって、これら２つの相は適合性であり、例えば、ホットメルト接着剤組成物などの接着剤組成物に求められる、改善された混合、頑強な加工性、及び良好な機械特性を送達し得る。更に、ｉＰＰブロック及びＥＰブロックの結晶化は、多くの異なる市販のセグメントの幅広い開放時間及び固化時間の要求を満たすように個々に調整することができる。
【００５１】
一実施形態において、ブロックコポリマーは、式（ＥＰ）−（ＰＥ）を有し、式中、ＥＰは、重合エチレンの軟質ブロック及びプロピレンモノマー単位を表し（例えば、５０重量％〜８４重量％のエチレン及び残りはプロピレン）、ＰＥは、重合プロピレンの硬質ブロック及びエチレンモノマー単位を表す（例えば、３重量％〜２０重量％のエチレンであり、残りはプロピレン）。接着剤組成物中、ＥＰブロックが低温柔軟性を提供し、ＰＥブロックが高温耐性を提供すると考えられる。したがって、これら２つの相は適合性であり、ホットメルト接着剤に求められる、改善された混合、頑強な加工性、及び良好な機械特性を送達し得る。更に、ＰＥブロック及びＥＰブロックの結晶化は、多くの異なる市販のセグメントの幅広い開放時間及び固化時間の要求を満たすように個々に調整することができる。ＥＰ−ＰＥジブロックは、接着剤組成物中で単独で使用されても、エチレン系ポリマー及び／またはプロピレン系ポリマーと組み合わされてもよい。例えば、ＥＰ−ＰＥジブロックは、エチレン系ポリマーとともに使用されてもよく、接着剤組成物中プロピレン系ポリマーが除外されてもよく、またはＥＰ−ＰＥジブロックは、エチレン系ポリマーとプロピレン系ポリマーとのブレンドとともに使用されてもよい。
【００５２】
一実施形態において、ブロック複合体相溶化剤は、５０／５０（軟質／硬質）のブロック比を有するブロックコポリマーを含み、硬質ブロックは６重量％のエチレンを有するプロピレンエチレンであり、軟質ブロックは６５重量％のエチレンを有するエチレンプロピレンである。
【００５３】
一実施形態において、ブロック複合体相溶化剤は、５０／５０（軟質／硬質）のブロック比を有するブロックコポリマーを含み、硬質ブロックは１４重量％のエチレンを有するプロピレンエチレンであり、軟質ブロックは７５重量％のエチレンを有するエチレンプロピレンである。
【００５４】
一実施形態において、ブロック複合体相溶化剤は、８５／１５（軟質／硬質）のブロック比を有するブロックコポリマーを含み、硬質ブロックは０重量％のエチレンを有するプロピレンエチレンであり、軟質ブロックは６５重量％のエチレンを有するエチレンプロピレンである。
【００５５】
ブロック複合体相溶化剤は、追加の重合可能モノマーまたはモノマーの混合物を、付加重合条件下で、少なくとも１つの付加重合触媒、１つ以上の共触媒（例えば、２つの共触媒）、及び鎖シャトリング剤を含む組成物と接触させることを含むプロセスによって調製され得る。このプロセスは、定常状態の重合条件下で動作する２つ以上の反応器内での、またはプラグ流動重合条件下で動作する１つの反応器の２つ以上の領域内での、区別されたプロセス条件下での、少なくともいくらかの成長するポリマー鎖の形成を特徴とし得る。
【００５６】
ブロック複合体相溶化剤の生成において好適なプロセスは、例えば、２００８年１０月３０日に公開された、米国特許出願公開第２００８／０２６９４１２号に見出すことができ、これは、本明細書に参照により組み込まれる。具体的には、重合は、連続重合、好ましくは連続溶液重合として望ましく実施され、これらの重合では、触媒構成成分、モノマー、ならびに任意で、溶媒、アジュバント、スカベンジャー、及び重合助剤が、１つ以上の反応器または領域に連続的に供給され、ポリマー生成物がそこから連続的に除去される。この文脈において使用される「連続的」及び「連続的に」という用語の範囲内にあるのは、規則的または不規則な小間隔で断続的な反応体の添加及び生成物の除去が存在するため、経時的に、プロセス全体が実質的に連続的であるプロセスである。更に、第１の反応器もしくは領域を含む重合中の任意の点で、第１の反応器の出口もしくは出口の少し手前で、あるいは第１の反応器もしくは領域と第２または任意の後続の反応器もしくは領域との間で、鎖シャトリング剤（複数可）が添加されてもよい。モノマー、温度、圧力の差異、または連続して接続された反応器もしくは領域のうちの少なくとも２つの間の重合条件の他の差異のために、コモノマー含有量、結晶化度、密度、立体規則性、位置規則性、または他の化学的もしくは物理的差異などの、同一分子内の異なる組成物のポリマーセグメントが、異なる反応器または領域内で形成される。各セグメントまたはブロックのサイズは、連続ポリマー反応条件によって決定され、好ましくは最も可能性の高い分布のポリマーサイズである。
【００５７】
一実施形態において、ブロック複合体相溶化剤は、
（ｉ）プロピレンを含む、硬質ポリマーと、
（ｉｉ）エチレンを含む、軟質ポリマーと、
（ｉｉｉ）軟質ブロック及び硬質ブロックを有する、ブロックコポリマーとを含み、ブロックコポリマーの硬質ブロックは、硬質ポリマー（ｉ）と同一の組成を有し、ブロックコポリマーの軟質ブロックは、軟質ポリマー（ｉｉ）と同一の組成を有する。
【００５８】
一実施形態において、ブロック複合体相溶化剤は、
（ｉ）９０モル％超のプロピレンを含む、３０重量％〜７０重量％の硬質ポリマーと、
（ｉｉ）６０モル％超のエチレンを含む、３０重量％〜７０重量％の軟質ポリマーと、
（ｉｉｉ）ブロックコポリマーとを含む。
【００５９】
一実施形態において、ブロック複合体相溶化剤のブロックコポリマー（ｉｉｉ）は、５０／５０の軟質ブロック／硬質ブロック比を含む。軟質ブロックは６５重量％以上のエチレンを含み、硬質ブロックは１重量％〜１０重量％のエチレンを含む。
【００６０】
Ｂ．エチレン系ポリマー
接着剤組成物は、エチレン系ポリマーを含む。エチレン系ポリマーは、プロピレン系ポリマーを除外して（プロピレン系ポリマーを含有するブロック複合体相溶化剤を除く）接着剤組成物中に存在する。エチレン系ポリマーは、接着剤組成物の総重量に基づいて１０重量％、または１５重量％、または２０重量％、または２５重量％、または３０重量％から、３５重量％、または４０重量％、または４５重量％、または５０重量％、または５５重量％、または６０重量％までの量で接着剤組成物中に存在する。
【００６１】
一実施形態において、エチレン系ポリマーは、エチレン／α−オレフィンコポリマーである。エチレン／α−オレフィンコポリマーは、エチレンをコモノマーと重合することによって調製される。好適なコモノマーの非限定的な例としては、３〜２０個の炭素原子（Ｃ３−Ｃ２０）のアルファ−オレフィン（α−オレフィン）、４〜２０個の炭素原子（Ｃ４−Ｃ２０）のα−オレフィン、４〜１２個の炭素原子（Ｃ４−Ｃ１２）のα−オレフィン、４〜１０個の炭素原子（Ｃ４−Ｃ１０）のα−オレフィン、及び／または４〜８個の炭素原子（Ｃ４−Ｃ８）のα−オレフィンが挙げられる。アルファ−オレフィンとしては、１−ブテン、１−ペンテン、１−ヘキセン、４−メチル−１−ペンテン、１−ヘプテン、及び１−オクテンが挙げられるが、これらに限定されない。
【００６２】
一実施形態において、α−オレフィンは、Ｃ４−Ｃ８α−オレフィンであり、１−ブテン、１−ペンテン、１−ヘキセン、４−メチル−１−ペンテン、１−ヘプテン、及び１−オクテンから選択される。
【００６３】
例示的なエチレン／Ｃ４−Ｃ８α−オレフィンコポリマーとしては、エチレン／ブテン（ＥＢ）コポリマー、エチレン／ヘキセン（ＥＨ）、エチレン／オクテン（ＥＯ）、及びエチレン／プロピレン（ＥＰ）コポリマーが挙げられるが、これらに限定されない。
【００６４】
一実施形態において、エチレン系ポリマーは、エチレン／オクテンコポリマーである。
【００６５】
一実施形態において、エチレン／アルファ−オレフィンポリマーは、均質に分岐した直線状または均質に分岐した実質的に直線状のエチレン／アルファ−オレフィンインターポリマーである。「均質な」及び「均質に分岐した」という用語は、所与のポリマー分子内でコモノマー（複数可）がランダムに分布し、かつポリマー分子の実質的に全てが同一のエチレン−対−コモノマー（複数可）比を有する、エチレン／アルファ−オレフィンポリマー（またはインターポリマー）を参照して使用される。均質に分岐したエチレンインターポリマーは、直線状エチレンインターポリマー及び実質的に直線状のエチレンインターポリマーを含む。均質なポリマーを調製するための例示的なプロセスは、例えば、米国特許第５，２０６，０７５号及び同第５，２４１，０３１号、ならびに国際公開第ＷＯ９３／０３０９３号に開示される。
【００６６】
一実施形態において、エチレン系ポリマーは、エチレン／α−オレフィンインターポリマーであり、ジエンを含み得る。例示的なジエンモノマーとしては、共役及び非共役ジエンが挙げられる。非共役ジオレフィンは、Ｃ５−Ｃ１５の直鎖、分岐鎖、または環状炭化水素ジエンであり得る。例示的な非共役ジエンは、１，４−ヘキサジエン及び１，５−ヘプタジエンなどの直鎖非環式ジエン；５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエン、及びジヒドロミルセンの混合異性体などの分岐鎖非環式ジエン；１，４−シクロヘキサジエン、１，５−シクロオクタジエン、及び１，５−シクロドデカジエンなどの単環脂環式ジエン；テトラヒドロインデン、メチルテトラヒドロインデンなどの複環脂環式融合及び架橋環ジエン；５−メチレン−２−ノルボルネン（ＭＮＢ）、５−エチルジエン２ノルボルネン（ＥＮＢ）、５−ビニル−２−ノルボルネン、５−プロペニル−２−ノルボルネン、５−イソプロピルデン２ノルボルネン、５−（４−シクロペンテニル）−２−ノルボルネン、及び５−シクロヘキシリデン−２−ノルボルネンなどのアルケニル、アルキリデン、シクロアルケニル、及びシクロアルキリデンノルボルネンである。例示的な非共役ジエンとしては、ＥＮＢ、１，４−ヘキサジエン、７−メチル−１，６−オクタジエンが挙げられる。好適な共役ジエンとしては、１，３−ペンタジエン、１，３−ブタジエン、２−メチル−１，３−ブタジエン、４−メチル−１，３−ペンタジエン、１，３−シクロペンタジエンが挙げられる。
【００６７】
一実施形態において、エチレン／α−オレフィンインターポリマーは、エチレン／プロピレン／ジエン修飾（ＥＰＤＭ）インターポリマー及びエチレン／プロピレン／オクテンターポリマーなどのエチレン／アルファ−オレフィン／ジエン修飾（ＥＡＯＤＭ）インターポリマーであり得る。
【００６８】
中で使用され得るエチレン系ポリマーの重量平均分子量（Ｍｗ）は、１モル当たり少なくとも５０００、少なくとも１００００、及び／または少なくとも１５０００グラム（ｇ／ｍｏｌ）であり得る。エチレン系ポリマーの最大Ｍｗは、１モル当たり６０，０００を超えてはならない、４５，０００を超えてはならない、かつ／または３０，０００グラム（ｇ／ｍｏｌ）を超えてはならない。これらのポリマーの分子量分布またはポリマー多分散度もしくはＭｗ／Ｍｎは、５未満であっても、１〜５であっても、かつ／または１．５〜４であってもよい。重量平均分子量（Ｍｗ）及び数平均分子量（Ｍｎ）及びは、既知の方法によって決定することができる。
【００６９】
エチレン系ポリマーのメルトインデックス（Ｉ２）は、１０分間当たり５グラム（ｇ／１０分）〜２，０００ｇ／１０分である。例えば、メルトインデックスは、少なくとも５００ｇ／１０分であり得る。最大メルトインデックスは、２０００ｇ／１０分を超えてはならない。メルトインデックスは、ＡＳＴＭ  Ｄ１２３８（条件Ｅ）（１９０℃／２．１６ｋｇ）によって測定される。エチレン系ポリマーは、５０，０００センチポアズ（ｃＰ）未満の（３５０°Ｆ／１７７℃で、ブルックフィールド粘度計を使用して測定される）ブルックフィールド粘度を有し得る。例えば、ブルックフィールド粘度は、２０，０００ｃＰ超かつ５０，０００ｃＰ未満（例えば、２０，０００ｃＰ〜５０，０００ｃＰ）であり得る。
【００７０】
エチレン系ポリマーの密度は、０．８５０ｇ／ｃｃ〜０．９００ｇ／ｃｃであり得る。例示的な実施形態において、エチレン系ポリマーの密度は、０．８６０ｇ／ｃｃ〜０．８９５ｇ／ｃｃ、０．８６０ｇ／ｃｃ〜０．８８５ｇ／ｃｃ、または０．８６５ｇ／ｃｃ〜０．８９０ｇ／ｃｃである。
【００７１】
一実施形態において、エチレン系ポリマーは、エチレン／Ｃ４−Ｃ８α−オレフィンコポリマーであり、以下の特性のうちの１つ、いくつか、または全てを有する。
（ｉ）０．０８６０ｇ／ｃｃまたは０．８６５ｇ／ｃｃから、０．８８０ｇ／ｃｃ、または０．８８５ｇ／ｃｃ、または０．８９０ｇ／ｃｃまでの密度、
（ｉｉ）１０ｇ／１０分、または２０ｇ／１０分、または３０ｇ／１０分、または４０ｇ／１０分からのメルトインデックス（ＭＩ）、
（ｉｉｉ）５０℃、または６０℃、または６５℃から、７０℃、または８０℃、または９０℃、または９５℃、または９９℃までの融点Ｔｍ。
【００７２】
好適なエチレン／Ｃ４−Ｃ８α−オレフィンコポリマーの非限定的な例としては、Ｔｈｅ  Ｄｏｗ  Ｃｈｅｍｉｃａｌ  Ｃｏｍｐａｎｙから入手可能な、ＥＮＧＡＧＥ（商標）及びＡＦＦＩＮＩＴＹ（商標）の商品名で販売されるポリマーが挙げられる。
【００７３】
Ｃ．粘着付与剤
接着剤組成物は、粘着付与剤を含む。粘着付与剤の量は、接着剤組成物の総重量のゼロ超、または１重量％、または５重量％、または１０重量％、または１５重量％、または２０重量％、または２５重量％、または３０重量％から、３５重量％、または４０重量％、または４５重量％、または５０重量％、または５５重量％、または６０重量％、または６５重量％、最大７０重量％までである。
【００７４】
粘着付与剤は、９０℃、または９３℃、または９５℃、または９７℃、または１００℃、または１０５℃、または１１０℃から、１２０℃、または１３０℃、または１４０℃、または１５０℃までの（ＡＳＴＭ  Ｅ２８に従って測定される）環球軟化温度を有し得る。粘着付与剤は、粘弾性特性（例えば、タンデルタ）、レオロジー特性（例えば、粘度）、粘着性（例えば、くっつく能力）、感圧性、及び湿潤特性などの接着剤組成物の特性を改変し得る。いくつかの実施形態において、粘着付与剤は、組成物の粘着性を改善するために使用される。他の実施形態において、粘着付与剤は、組成物の粘度を低減するために使用される。特定の実施形態において、粘着付与剤は、粘着表面を浸潤し、かつ／または粘着表面への接着性を改善するために使用される。
【００７５】
本明細書に開示される組成物に好適な粘着付与剤は、室温で固体、半固体、または液体であり得る。粘着付与剤の非限定的な例としては、（１）天然及び変性ロジン（例えば、ガムロジン、ウッドロジン、トール油ロジン、蒸留ロジン、水素化ロジン、二量化ロジン、及び重合ロジン）、（２）天然及び変性ロジンのグリセロール及びペンタエリスリトールエステル（例えば、ペールウッドロジンのグリセロールエステル、水素化ロジンのグリセロールエステル、重合ロジンのグリセロールエステル、水素化ロジンのペンタエリスリトールエステル、及びロジンのフェノール変性ペンタエリスリトールエステル）、（３）天然テルペンのコポリマー及びターポリマー（例えば、スチレン／テルペン及びアルファメチルスチレン／テルペン）、（４）ポリテルペン樹脂及び水素化ポリテルペン樹脂、（５）フェノール変性テルペン樹脂及びこれらの水素化誘導体（例えば、酸性媒体中で、二環式テルペン及びフェノールの縮合から生じる樹脂生成物）、（６）脂肪族または脂環式炭化水素樹脂及びこれらの水素化誘導体（例えば、主にオレフィン及びジオレフィンからなるモノマーの重合から生じる樹脂）、（７）芳香族炭化水素樹脂及びこれらの水素化誘導体、（８）芳香族変性脂肪族または脂環式炭化水素樹脂及びこれらの水素化誘導体、ならびにこれらの組み合わせが挙げられる。
【００７６】
一実施形態において、粘着付与剤は、脂肪族、脂環式、及び芳香族炭化水素ならびに変性炭化水素及び水素化バージョンと、テルペンならびに変性テルペン及び水素化バージョンと、ロジンならびにロジン誘導体及び水素化バージョンと、これらの粘着付与剤のうちの２つ以上の混合物とを含む。これらの粘着付与樹脂は、７０℃〜１５０℃の環球軟化点を有し、典型的には、３５０°Ｆ（１７７℃）で、ブルックフィールド粘度計を使用して測定される、２０００センチポアズ以下の粘度を有するだろう。これらはまた、異なる水素化レベルまたは飽和レベルでも入手可能であり、これは別の一般に使用される用語である。有用な例としては、Ｅａｓｔｍａｎ  Ｃｈｅｍｉｃａｌ  Ｃｏ．（Ｋｉｎｇｓｐｏｒｔ，Ｔｅｎｎ．）からのＥＡＳＴＯＴＡＣ（商標）Ｈ−１００、Ｈ−１１５、及びＨ−１３０が挙げられ、これらは、それぞれ１００℃、１１５℃、及び１３０℃の軟化点を有する、部分的に水素化した脂環式の石油炭化水素樹脂である。これらは、異なる水素化レベルを示すＥ等級、Ｒ等級、Ｌ等級、及びＷ等級で入手可能であり、Ｅが最も水素化されておらず、Ｗが最も水素化されている。Ｅ等級は１５の臭素価を有し、Ｒ等級は５の臭素価を有し、Ｌ等級は３の臭素価を有し、Ｗ等級は１の臭素価を有する。Ｅａｓｔｍａｎ  Ｃｈｅｍｉｃａｌ  Ｃｏ．からのＥＡＳＴＯＴＡＣ（商標）Ｈ−１４２Ｒは、約１４０℃の軟化点を有する。他の有用な粘着付与樹脂としては、部分的に水素化した脂肪族石油炭化水素樹脂であるＥＳＣＯＲＥＺ（商標）５３００、５４００、及び５６３７、ならびに部分的に水素化した芳香族変性石油炭化水素樹脂であるＥＳＣＯＲＥＺ（商標）５６００（全てＥｘｘｏｎ  Ｃｈｅｍｉｃａｌ  Ｃｏ．（Ｈｏｕｓｔｏｎ，Ｔｅｘ．）から入手可能）；脂肪族、芳香族石油炭化水素樹脂であるＷＩＮＧＴＡＣＫ（商標）Ｅｘｔｒａ（Ｇｏｏｄｙｅａｒ  Ｃｈｅｍｉｃａｌ  Ｃｏ．（Ａｋｒｏｎ，Ｏｈｉｏ）から入手可能）；部分的に水素化した脂環式石油炭化水素樹脂であるＨＥＲＣＯＬＩＴＥ（商標）２１００（Ｈｅｒｃｕｌｅｓ，Ｉｎｃ．（Ｗｉｌｍｉｎｇｔｏｎ，Ｄｅｌ．から入手可能）；ＮＯＲＳＯＬＥＮＥ（商標）炭化水素樹脂（Ｃｒａｙ  Ｖａｌｌｅｙから）；ならびに無色透明の水素化炭化水素樹脂であるＡＲＫＯＮ（商標）（Ａｒａｋａｗａ  Ｅｕｒｏｐｅ  ＧｍｂＨから入手可能）が挙げられる。
【００７７】
一実施形態において、粘着付与剤としては、オレフィン及びジオレフィンからなるモノマーの重合から生じる樹脂などの脂肪族炭化水素樹脂（例えば、ＥｘｘｏｎＭｏｂｉｌ  Ｃｈｅｍｉｃａｌ  Ｃｏｍｐａｎｙ（Ｈｏｕｓｔｏｎ，Ｔｅｘ．）からのＥＳＣＯＲＥＺ（商標）１３１０ＬＣ、ＥＳＣＯＲＥＺ（商標）２５９６、またはＥａｓｔｍａｎ  Ｃｈｅｍｉｃａｌ  Ｃｏｍｐａｎｙ（Ｋｉｎｇｓｐｏｒｔ，Ｔｅｎｎ．）からのＰＩＣＣＯＴＡＣ（商標）１０９５、ＰＩＣＣＯＴＡＣ（商標）９０９５、及びこれらの水素化誘導体）、脂環式石油炭化水素樹脂及びこれらの水素化誘導体（例えば、ＥｘｘｏｎＭｏｂｉｌ  Ｃｈｅｍｉｃａｌ  ＣｏｍｐａｎｙからのＥＳＣＯＲＥＺ（商標）５３００及び５４００シリーズ、Ｅａｓｔｍａｎ  Ｃｈｅｍｉｃａｌ  ＣｏｍｐａｎｙからのＥＡＳＴＯＴＡＣ（商標）樹脂）が挙げられる。いくつかの実施形態において、粘着付与剤としては、水素化環状炭化水素樹脂（例えば、Ｅａｓｔｍａｎ  Ｃｈｅｍｉｃａｌ  ＣｏｍｐａｎｙからのＲＥＧＡＬＲＥＺ（商標）樹脂及びＲＥＧＡＬＩＴＥ（商標）樹脂）が挙げられる。
【００７８】
一実施形態において、粘着付与剤は、シラングラフト化非結晶性ポリアルファオレフィンまたはシラングラフト化エチレン／α−オレフィンマルチブロックコポリマーのいずれかのシラノール基が反応する基を含まない。
【００７９】
Ｄ．ワックス
接着剤組成物は、ワックスを含む。ワックスの量は、１重量％〜４０重量％（例えば、１重量％〜３０重量％、または３重量％〜２５重量％、または５重量％〜２０重量％など）である。例えば、ワックスの量は、接着剤組成物の総重量のゼロ超、または１重量％、または５重量％、または１０重量％、または１５重量％、または２０重量％、または２５重量％、または３０重量％、または４０重量％である。
【００８０】
ワックスは、接着剤組成物の溶融粘度を低減するために使用され得る。好適なワックスの非限定的な例としては、パラフィンワックス、微結晶性ワックス、ポリエチレンワックス、ポリプロピレンワックス、副生成物のポリエチレンワックス、フィッシャー・トロプシュワックス、酸化フィッシャー・トロプシュワックス、ならびに官能化ワックス（ヒドロキシステアラミドワックス及び脂肪アミドワックスなど）が挙げられる。好適なワックスの非限定的な例としては、Ｈ１、Ｃ８０、Ｈ１０５、Ｈ８、Ｃ８０Ｍ（Ｓａｓｏｌから入手可能）、Ａ−Ｃ（登録商標）系統ワックス（Ｈｏｎｅｙｗｅｌｌから入手可能）、Ｌｉｃｏｃｅｎｅ（登録商標）ポリエチレンワックス（Ｃｌａｒｉａｎｔから入手可能）、及びＣＨＵ５６１、ＣＨＵ６１０、ＣＷＰ５００など（Ｔｒｅｃｏｒａ（商標）から入手可能）が挙げられる。
【００８１】
Ｅ．添加剤及び充填剤
接着剤組成物は任意で、（粘着付与剤、ワックス、及び油とは異なり、別個である）１つ以上の添加剤及び／または充填剤を含み得る。添加剤の非限定的な例としては、可塑剤、熱安定剤、光安定剤（例えば、ＵＶ光安定剤及び吸収剤）、光学的増白剤、帯電防止剤、潤滑剤、酸化防止剤、触媒、レオロジー改変剤、殺生物剤、腐食防止剤、脱水剤、有機溶媒、着色剤（例えば、色素及び染料）、界面活性剤、アンチブロック剤、造核剤、難燃剤、ならびにこれらの組み合わせが挙げられる。充填剤の非限定的な例としては、ヒュームドシリカ、沈降性シリカ、タルク、炭酸カルシウム、カーボンブラック、アルミノシリケート、粘土、ゼオライト、セラミックス、雲母、二酸化チタン、及びこれらの組み合わせが挙げられる。造核剤の非限定的な例としては、３：２，４−ジ−ｐ−メチル−ジベンジリデンソルビトールが挙げられる。
【００８２】
例えば、接着剤組成物は酸化防止剤を含んでもよく、ここで、酸化防止剤とは、ポリマーの加工中に生じ得る酸化を最小化するために使用することができる化学的化合物の種類または分類を指す。この用語はまた、ヒドロカルビルを含む酸化防止剤の化学的誘導体も含む。この用語は、酸化防止剤の記述において後述されるように、カップリング剤（改変剤）と適切に組み合わせた場合、相互作用して、カップリング剤または改変剤単独の場合と比較して修正されたラマンスペクトルを呈する複合体を形成する、化学的化合物を更に含む。酸化防止剤の量は、接着剤組成物の総重量に基づいて１重量％未満であり得る。
【００８３】
接着剤組成物の構成成分はともに溶融ブレンドされて、接着剤組成物を形成し得る。好適な溶融ブレンド機器の非限定的な例としては、ＢＡＮＢＵＲＹ（商標）またはＢＯＬＬＩＮＧ（商標）内部混合機などの内部バッチ混合機が挙げられる。あるいは、ＦＡＲＲＥＬ（商標）連続混合機、ＣＯＰＥＲＩＯＮ（商標）二軸スクリュー混合機、またはＢＵＳＳ（商標）混練連続押出機などの連続単軸もしくは二軸スクリュー混合機が使用されてもよい。構成成分は、混合物を完全に均質化するのに十分な温度及び時間で混合される。利用される混合機の種類及び混合機の動作条件は、粘度及び押出された表面の滑らかさなどの組成物の特性に影響を与えるだろう。
【００８４】
接着剤組成物は、溶融物として一方または両方の基材上に適用されて、凝固時に基材を接着的に結合し得る。接着剤組成物は、非溶媒系接着剤組成物であるように、ある溶媒を除外し得る。
【００８５】
一実施形態において、接着剤組成物は、
（Ａ）１重量％〜１５重量％のブロック複合体相溶化剤と、
（Ｂ）２５重量％〜５０重量％のエチレン系ポリマーと、
（Ｃ）３０重量％〜５０重量％の粘着付与剤と、
（Ｄ）１０重量％〜３０重量％のワックスとを含む。
【００８６】
一実施形態において、接着剤組成物は、
（Ａ）２重量％〜１０重量％のブロック複合体相溶化剤と、
（Ｂ）３０重量％〜４０重量％のエチレン系ポリマーと、
（Ｃ）３５重量％〜４５重量％の粘着付与剤と、
（Ｄ）１５重量％〜２５重量％のワックスとを含む。
【００８７】
３．物品
本物品は、接着剤組成物によって第２の基材に結合された第１の基材を含む。本接着剤組成物は、３３．０メガパスカル（ＭＰａ）、または３５．０ＭＰａ、または４０．０ＭＰａ、または４５．０ＭＰａ、または５０．０ＭＰａから、５５．０ＭＰａ、または６０．０ＭＰａ、または６５．０ＭＰａ、または７０．０ＭＰａ、または８０．００ＭＰａまでのラップせん断強度で第１の基材を第２の基材に結合する。
【００８８】
上記に論じられるように、第１の基材は第１のプロピレン系ポリマーを含み、第２の基材は第２のプロピレン系ポリマーを含む。上記に開示されるように、第１のプロピレン系ポリマーは、第２のプロピレン系ポリマーと同一であっても、異なってもよい。
【００８９】
各基材は、専らそれぞれのプロピレン系ポリマーで構成され得る。
【００９０】
一実施形態において、一方または両方の基材は、それぞれの（第１または第２の）プロピレン系ポリマーに加えて、１つ以上の材料を含有し得る。
【００９１】
各基材は、それぞれの第１の物体及び第２の物体の構成要素（または下位構成要素）であり得る。物体は、それぞれの各基材内に存在するプロピレン系ポリマー以外の材料を含み得る。物体に好適な材料（または１つ以上の材料）の非限定的な例としては、金属（鋼、アルミニウム）金属箔、木材、ガラス、ポリマー材料（ポリオレフィン、アクリロニトリルブタジエンスチレン（ＡＢＳ）、熱可塑性物質、エラストマー、ポリカーボネート、ポリウレタンなど）、塩化ポリビニル、フォーム／フォーム積層体、布（織布、不織布、天然、合成）、織物、紙、ならびにこれらの任意の組み合わせが挙げられる。不織布組立体接着剤について、例えば、乳幼児用及び大人用おむつ、生理用ナプキン、失禁パッド、ベッドパッド、女性用パッド、及びパンティライナーなどの衛生物品の製造のために。
【００９２】
一実施形態において、第１の基材は強固な材料を含み、第２の基材は柔軟な材料を含む。「強固な材料」とは、印加される力に応答する変形耐性がある材料である。本明細書で使用される場合、「柔軟な材料」とは、前述の強固な材料よりも変形に対して耐性が弱い材料である。換言すると、柔軟な材料は、強固な材料と比較してより大きな従順性または柔軟性を呈する。
【００９３】
本開示は、別の物品を提供する。一実施形態において、本物品は、第１のプロピレン系ポリマーを含む第１の基材と、第２のプロピレン系ポリマーを含む第２の基材とを含む。接着剤組成物は、第１の基材と第２の基材との間に位置する。接着剤組成物は、（Ａ）ブロック複合体、（Ｂ）プロピレン系ポリマー、（Ｃ）粘着付与剤、及び（Ｄ）ワックスを含む。接着剤組成物は、１０．０ＭＰａ〜１５．０ＭＰａのラップせん断強度で第１の基材を第２の基材に結合する。
【００９４】
本明細書に既に開示されるように、第１の基材及び第２の基材は、任意の基材であり得る。本明細書に既に開示されるように、第１のプロピレン系ポリマー及び第２のプロピレン系ポリマーは、それぞれ任意の第１のプロピレン系ポリマー及び第２のプロピレン系ポリマーであり得る。
【００９５】
本明細書に既に開示されるように、接着剤組成物に関して、ＢＣＣ、粘着付与剤、及びワックスは、それぞれ任意のＢＣＣ、粘着付与剤、及びワックスであり得る。本質的には、第２の物品は、既述の物品において論じられた、構成成分（Ｂ）としてエチレン系ポリマーを含むのとは対照的に、接着剤組成物中に構成成分（Ｂ）としてプロピレン系ポリマーを含有する。
【００９６】
４．プロピレン系ポリマー
接着剤組成物は、ＢＣＣ、粘着付与剤、及びワックスに加えて、プロピレン系ポリマーを含む。プロピレン系は、エチレン系ポリマーを除外して（エチレン系ポリマーを含有するＢＣＣを除く）接着剤組成物中に存在する。プロピレン系ポリマーは、接着剤組成物の総重量に基づいて１０重量％、または１５重量％、または２０重量％、または２５重量％、または３０重量％から、３５重量％、または４０重量％、または４５重量％、または５０重量％、または５５重量％、または６０重量％までの量で接着剤組成物中に存在する。
【００９７】
例示的なプロピレン系ポリマーとしては、プロピレンホモポリマー、プロピレンインターポリマー、ならびに約１〜約２０重量パーセントの、４〜２０個の炭素原子のエチレンまたはアルファ−オレフィンコモノマーを含有し得る、ポリプロピレンの反応器コポリマー（ＲＣＰＰ）（例えば、Ｃ２及びＣ４−Ｃ１０アルファ−オレフィン）が挙げられる。プロピレン系インターポリマーは、ランダムまたはブロックコポリマーであっても、プロピレン系ターポリマーであってもよい。例示的なプロピレンとの重合のためのコモノマーとしては、エチレン、１−ブテン、１−ペンテン、１−ヘキセン、１−ヘプテン、１−オクテン、１−ノネン、１−デセン、１−ウニデセン（ｕｎｉｄｅｃｅｎｅ）、１ドデセン、ならびに４−メチル−１−ペンテン、４−メチル−１−ヘキセン、５−メチル−１−ヘキセン、ビニルシクロヘキサン、及びスチレンが挙げられる。例示的なコモノマーとしては、エチレン、１−ブテン、１−ヘキセン、及び１−オクテンが挙げられる。
【００９８】
例示的なプロピレン系インターポリマーとしては、プロピレン／エチレン、プロピレン／１−ブテン、プロピレン／１−ヘキセン、プロピレン／４−メチル−１−ペンテン、プロピレン／１−オクテン、プロピレン／エチレン／１−ブテン、プロピレン／エチレン／ＥＮＢ、プロピレン／エチレン／１−ヘキセン、プロピレン／エチレン／１−オクテン、プロピレン／スチレン、及びプロピレン／エチレン／スチレンが挙げられる。
【００９９】
任意で、プロピレン系ポリマーは、ジエンまたはトリエンなどの、少なくとも２つの二重結合を有するモノマーを含む。例示的なジエン及びトリエンコモノマーとしては、７−メチル−１，６−オクタジエン、３，７−ジメチル−１，６−オクタジエン、５，７−ジメチル−１，６−オクタジエン、３，７，１１−トリメチル−１，６，１０−オクタトリエン、６−メチル−１，５ヘプタジエン、１，３−ブタジエン、１，６−ヘプタジエン、１，７−オクタジエン、１，８−ノナジエン、１，９−デカジエン、１，１０−ウンデカジエン、ノルボルネン、テトラシクロドデセン、またはこれらの混合物が挙げられる。例示的な実施形態としては、ブタジエン、ヘキサジエン、及び／またはオクタジエンが挙げられる。例としては、１，４−ヘキサジエン、１，９−デカジエン、４−メチル−１，４−ヘキサジエン、５−メチル−１，４−ヘキサジエン、ジシクロペンタジエン、及び５−エチルジエン−２−ノルボルネン（ＥＮＢ）が挙げられる。
【０１００】
他の不飽和コモノマーとしては、例えば、１，３−ペンタジエン、ノルボルナジエン、及びジシクロペンタジエン；Ｃ８−４０ビニル芳香族化合物（スチレン、ｏ−、ｍ−、及びｐ−メチルスチレン、ジビニルベンゼン、ビニルビフェニル、ビニルナフタレンを含む）；ならびにハロゲン置換Ｃ８−４０ビニル芳香族化合物（クロロスチレン及びフルオロスチレンなど）が挙げられる。
【０１０１】
例示的なプロピレン系ポリマーは、当該技術分野の技術の範囲内の手段によって、例えば、シングルサイト触媒（メタロセンもしくは幾何拘束型）またはチーグラー・ナッタ触媒を使用して形成される。例示的なポリプロピレンポリマーとしては、ＫＳ４００５ポリプロピレンコポリマー（これまではＳｏｌｖａｙから入手可能）、ＫＳ３００ポリプロピレンターポリマー（これまではＳｏｌｖａｙから入手可能）、Ｌ−Ｍｏｄｕ（商標）ポリマー（Ｉｄｅｍｉｓｔｕから入手可能）、ＶＥＲＳＩＦＹ（商標）ポリマー（Ｔｈｅ  Ｄｏｗ  Ｃｈｅｍｉｃａｌ  Ｃｏｍｐａｎｙから入手可能）が挙げられる。プロピレン及びコモノマー（エチレンまたはアルファ−オレフィンモノマーなど）は、例えば、Ｇａｌｌｉ，ｅｔ  ａｌ．，Ａｎｇｅｗ．Ｍａｃｒｏｍｏｌ．Ｃｈｅｍ．，Ｖｏｌ．１２０，７３（１９８４）によって、またはＥ．Ｐ．ＭｏｏｒｅらによってＰｏｌｙｐｒｏｐｙｌｅｎｅ  Ｈａｎｄｂｏｏｋ，Ｈａｎｓｅｒ  Ｐｕｂｌｉｓｈｅｒｓ，Ｎｅｗ  Ｙｏｒｋ，１９９６、特に１１〜９８頁において開示されるものなどの、当該技術分野の技術の範囲内の条件下で重合され得る。
【０１０２】
プロピレン系ポリマーは、３５０°Ｆ／１７７℃で、ブルックフィールド粘度計を使用して測定される、５０，０００センチポアズ（ｃＰ）未満（例えば、１５，０００ｃＰ未満及び／または１０，０００ｃＰ未満）のブルックフィールド粘度を有し得る。例えば、プロピレン系コポリマーは、１０００ｃＰ〜１９，０００ｃＰ、１０００ｃＰ〜１５，０００ｃＰ、１０００ｃＰ〜１２，０００ｃＰ、１０００ｃＰ〜１０，０００ｃＰ、及び／または５，０００ｃＰ〜１０，０００ｃＰのブルックフィールド粘度を有し得る。プロピレン系インターポリマーは、５〜３０００ｇ／１０分、または５０〜３０００ｇ／１０分、または２００〜２０００ｇ／１０分、または２００〜１０００ｇ／１０分、または２００〜５００ｇ／１０分のメルトフローレート（ＭＦＲ）を有し得る。
【０１０３】
プロピレン系ポリマーは、１００，０００ｇ／モル未満、９０，０００ｇ／モル未満、８５，０００ｇ／モル未満、及び／または８０，０００ｇ／モル未満の平均モル質量を有し得る。例えば、平均モル質量は、１５，０００ｇ／モル〜９０，０００ｇ／モル（例えば、３０，０００ｇ／モル〜９０，０００ｇ／モル、４０，０００ｇ／モル〜９０，０００ｇ／モル、５０，０００ｇ／モル〜９０，０００ｇ／モル、６０，０００ｇ／モル〜９０，０００ｇ／モル、６０，０００ｇ／モル〜８０，０００ｇ／モル、及び／または７０，０００ｇ／モル〜８０，０００ｇ／モル）であり得る。
【０１０４】
プロピレン系ポリマーは、０．９００ｇ／ｃｃ以下の密度を有し得る。例えば、プロピレン系コポリマーの密度は、０．８５０ｇ／ｃｃ〜０．９００ｇ／ｃｃ、０．８６０ｇ／ｃｃ〜０．８９５ｇ／ｃｃ、０．８７０ｇ／ｃｃ〜０．８９０ｇ／ｃｃ、０．８５０ｇ／ｃｃ〜０．８８０ｇ／ｃｃ、０．８５０ｇ／ｃｃ〜０．８７０ｇ／ｃｃ、及び／または０．８６０ｇ／ｃｃ〜０．８７０ｇ／ｃｃである。例示的な一実施形態において、プロピレン系ポリマーの密度は、０．８７０ｇ／ｃｃ〜０．９００ｇ／ｃｃである。
【０１０５】
プロピレン系ポリマーは、米国特許第７，１９９，２０３号に記載される示差走査熱量計（ＤＳＣ）によって測定される、典型的には１２０℃未満の融解温度（Ｔｍ）、及び典型的には１グラム当たり７０ジュール（Ｊ／ｇ）未満の融解熱（Ｈｆ）を有し得る。
【０１０６】
プロピレン系ポリマーは、例えば、４以下、３．５以下、３以下、及び／または２．５以下の狭分子量分布（ＭＷＤ）を有する。狭ＭＷＤのプロピレン系ポリマーは、当該技術分野の技術の範囲内の手段によって形成される。狭ＭＷＤを有するプロピレン系ポリマーは有利に、ビスブレーキングによって、もしくはシングルサイト触媒作用を使用して反応器等級（ビスブレーキングされていない）を製造することによって、または両方の方法によって提供することができる。
【０１０７】
プロピレン系ポリマーは、造核速度及び結晶化速度の増加を提供するために、反応器等級であっても、ビスブレーキングされていても、分岐またはカップリングされていてもよい。本明細書で使用される場合、「カップリングされている」という用語は、溶融ポリマーが押出中に（例えば、環状ダイの直前の押出機内で）流動する耐性の変化を呈するようにレオロジー改変されている、プロピレン系ポリマーを指すために使用される。「ビスブレーキングされている」が鎖切断の方向である一方で、「カップリングされている」は架橋またはネットワーク化の方向である。カップリングの一例として、押出後、得られるポリプロピレンポリマー組成物が初期メルトフローレートよりも実質的に低いメルトフローレートを達成するように、カップリング剤（例えば、アジド化合物）が比較的高メルトフローレートのプロピレンポリマーに添加される。
【０１０８】
プロピレン系ポリマーは、実質的にイソタクチックなプロピレン配列を有するものとして特徴付けられる、プロピレン／アルファオレフィンインターポリマー（例えば、プロピレン／アルファオレフィンコポリマー）を含み得る。「実質的にイソタクチックなプロピレン配列」とは、配列が、０．８５超、代替形態において０．９０超、別の代替形態において０．９２超、及び別の代替形態において０．９３超の１３Ｃ  ＮＭＲによって測定されるイソタクチックトライアッド（ｍｍ）を有することを意味する。イソタクチックなトライアッドは当該技術分野において周知であり、例えば、１３Ｃ  ＮＭＲスペクトルによって決定される、コポリマー分子鎖中のトライアッド単位に関してイソタクチックな配列に言及する、米国特許第５，５０４，１７２号及び国際公開第ＷＯ２０００／００１７４５号に記載される。
【０１０９】
例示的なプロピレン系ポリマーとしては、ＶＥＲＳＩＦＹ（商標）ポリマー（Ｔｈｅ  Ｄｏｗ  Ｃｈｅｍｉｃａｌ  Ｃｏｍｐａｎｙ）及びＶＩＳＴＡＭＡＸＸ（商標）ポリマー（ＥｘｘｏｎＭｏｂｉｌ  Ｃｈｅｍｉｃａｌ  Ｃｏ．）、ＬＩＣＯＣＥＮＥ（商標）ポリマー（Ｃｌａｒｉａｎｔ）、ＥＡＳＴＯＦＬＥＸ（商標）ポリマー（Ｅａｓｔｍａｎ  Ｃｈｅｍｉｃａｌ  Ｃｏ．）、ＲＥＸＴＡＣ（商標）ポリマー（Ｈｕｎｓｔｍａｎ）、Ｌ−Ｍｏｄｕポリマー（Ｉｄｅｍｉｓｔｕ）、ならびにＶＥＳＴＯＰＬＡＳＴ（商標）ポリマー（Ｄｅｇｕｓｓａ）が挙げられる。
【０１１０】
一実施形態において、プロピレン系ポリマーは、以下の特性のうちの１つ、いくつか、または全てを有するプロピレン／エチレンコポリマーである。
（ｉ）０．８６０ｇ／ｃｃ、または０．８７０ｇ／ｃｃ、または０．８７５ｇ／ｃｃ、または０．８８０ｇ／ｃｃからの密度、
（ｉｉ）１０ｇ／１０分または１５ｇ／ｃｃ分から、２０ｇ／１０分、または２５ｇ／１０分、または３０ｇ／１０分までのメルトフローレート（ＭＦＲ）、
（ｉｉｉ）８０℃、または８２℃、または８４℃から、８６℃または８８℃までの融点Ｔｍ。
【０１１１】
一実施形態において、接着剤組成物のプロピレン系ポリマーは、Ｔｈｅ  Ｄｏｗ  Ｃｈｅｍｉｃａｌ  Ｃｏｍｐａｎｙから入手可能なＶＥＲＳＩＦＹ（商標）４２００である。
【０１１２】
一実施形態において、接着剤組成物は、
（ｉ）プロピレンを含む、硬質ポリマーと、
（ｉｉ）エチレンを含む、軟質ポリマーと、
（ｉｉｉ）軟質ブロック及び硬質ブロックを有するブロックコポリマーであって、ブロックコポリマーの硬質ブロックが、硬質ポリマー（ｉ）と同一の組成を有し、ブロックコポリマーの軟質ブロックが、軟質ポリマー（ｉｉ）と同一の組成を有する、ブロックコポリマーとを有する、ＢＣＣを含む。
【０１１３】
一実施形態において、接着剤組成物は、
（ｉ）９０モル％超のプロピレンを含む、３０重量％〜７０重量％の硬質ポリマーと、
（ｉｉ）６０モル％超のエチレンを含む、３０重量％〜７０重量％の軟質ポリマーと、
（ｉｉｉ）ブロックコポリマーとを有する、ＢＣＣを含む。
【０１１４】
一実施形態において、接着剤組成物のＢＣＣは、５０／５０の軟質ブロック／硬質ブロック比を有する、ブロックコポリマー（ｉｉｉ）を含み、軟質ブロックは、６５重量％以上のエチレンを含み、硬質ブロックは、１重量％〜６重量％のエチレンを含む。
【０１１５】
一実施形態において、接着剤組成物は、
（Ａ）１重量％〜１５重量％のブロック複合体相溶化剤と、
（Ｂ）３０重量％〜５０重量％のプロピレン系ポリマーと、
（Ｃ）１５重量％〜２５重量％の粘着付与剤と、
（Ｄ）２０重量％〜４０重量％のワックスとを含む。
【０１１６】
一実施形態において、接着剤組成物は、
（Ａ）２重量％〜１０重量％のブロック複合体相溶化剤と、
（Ｂ）３０重量％〜４０重量％のプロピレン系ポリマーと、
（Ｃ）１７重量％〜２２重量％の粘着付与剤と、
（Ｄ）３０重量％〜３５重量％のワックスとを含む。
【０１１７】
５．物品
接着剤組成物中にプロピレン系ポリマーを有する本物品は、接着剤組成物によって第２の基材に結合された第１の基材を含む。本明細書に既に開示されるように、本物品は、任意の物品であり得る。本接着剤組成物は、１０．０ＭＰａ、または１１．０ＭＰａ、または１２．０ＭＰａ、または１３．０ＭＰａから、１４．０ＭＰａまたは１５．０ＭＰａまでのラップせん断強度で第１の基材を第２の基材に結合する。
【０１１８】
本明細書に既に開示されるように、接着剤組成物中にプロピレン系ポリマーを有する本物品について、基材は、それぞれの物体の構成要素（または下位構成要素）であり得る。本明細書に既に開示されるように、物体は、それぞれの各基材内に存在するプロピレン系ポリマー以外の材料を含み得る。
【０１１９】
限定ではなく例として、本開示の実施例を提供する。
【実施例】
【０１２０】
試験方法
ラップせん断試験は、ＩＳＯ４５８７に従って測定し、以下の手順を利用する。標本を、引っ張り試験機内で試験する。標本は、本接着剤組成物によってともに結合された２つの強固なプロピレン系ポリマー基材からなる。結合区域は２つの基材の重複区域であり、結合区域は２ｃｍ×２ｍｍ×厚さ１ｍｍの寸法を有する。接着は、ＩＮＳＴＲＯＮ試験機を使用して測定する。ラップせん断強度は、接着失敗、及び接合され、結合された基材の分離を引き起こす（メガパスカルＭＰａでの）最大力によって決定する。
【０１２１】
等方性材料の場合、各試料について少なくとも５つの標本を試験する。５つの標本からの試験結果の平均を記録し、報告する。
【０１２２】
分子量分布（ＭＷＤ）を、ゲル浸透クロマトグラフィー（ＧＰＣ）を使用して測定する。具体的には、従来のＧＰＣ測定を使用して、ポリマーの重量平均（Ｍｗ）分子量及び数平均（Ｍｎ）分子量を決定し、（Ｍｗ／Ｍｎとして計算される）ＭＷＤを決定する。試料を、高温ＧＰＣ装置（Ｐｏｌｙｍｅｒ  Ｌａｂｏｒａｔｏｒｉｅｓ，Ｉｎｃ．モデルＰＬ２２０）によって分析する。この方法は、水力学的体積の概念に基づく周知の一般的較正法を用い、較正は、１４０℃のシステム温度で動作する４つのＭｉｘｅｄ  Ａ２０μｍカラム（Ａｇｉｌｅｎｔ（以前はＰｏｌｙｍｅｒ  Ｌａｂｏｒａｔｏｒｙ  Ｉｎｃ．）からのＰＬｇｅｌ  Ｍｉｘｅｄ  Ａ）とともに、狭ポリスチレン（ＰＳ）標準物質を使用して実行する。試料を、１，２，４−トリクロロベンゼン溶媒中「２ｍｇ／ｍＬ」の濃度で調製する。流量は１．０ｍＬ／分であり、注入サイズは１００マイクロリットルである。
【０１２３】
論じられるように、分子量決定は、それらの溶出体積と組み合わせて、（Ｐｏｌｙｍｅｒ  Ｌａｂｏｒａｔｏｒｉｅｓからの）狭分子量分布ポリスチレン標準物質を使用することによって推定される。等価ポリエチレン分子量は、（Ｊｏｕｒｎａｌ  ｏｆ  Ｐｏｌｙｍｅｒ  Ｓｃｉｅｎｃｅ，Ｐｏｌｙｍｅｒ  Ｌｅｔｔｅｒｓ，Ｖｏｌ．６，（６２１）１９６８においてＷｉｌｌｉａｍｓ及びＷａｒｄによって記載される）ポリエチレン及びポリスチレンの適切なマーク・ホーウィンク係数を使用して、以下の等式を導出することによって決定される。
Ｍポリエチレン＝ａ＊（Ｍポリスチレン）ｂ。
【０１２４】
この等式において、（Ｗｉｌｌｉａｍｓ  ａｎｄ  Ｗａｒｄ，Ｊ．Ｐｏｌｙｍ．Ｓｃ．，Ｐｏｌｙｍ．Ｌｅｔ．，６，６２１（１９６８））に記載されるように、ａ＝０．４３１６であり、ｂ＝１．０である。ポリエチレン等価分子量計算は、ＶＩＳＣＯＴＥＫ  ＴｒｉＳＥＣソフトウェアバージョン３．０を使用して実行した。
【０１２５】
示差走査熱量計（ＤＳＣ）を使用して、ポリマー（例えば、エチレン系（ＰＥ）ポリマー）中の結晶化度を測定する。約５〜８ｍｇのポリマー試料を秤量し、ＤＳＣパンに配置する。蓋をパン上に圧着して、密閉雰囲気を確実にする。試料パンをＤＳＣのセル内に配置し、その後、約１０℃／分の速度で、ＰＥの場合、１８０℃（ポリプロピレンまたは「ＰＰ」の場合、２３０℃）の温度まで加熱する。試料を、この温度で３分間維持する。その後、試料を１０℃／分の速度で、ＰＥの場合、−６０℃（ＰＰの場合、−４０℃）まで冷却し、その温度で３分間等温維持する。次に、試料を１０℃／分の速度で、完全に溶融するまで加熱する（第２の熱）。結晶化度パーセントを、第２の熱曲線から決定した融解熱（Ｈｆ）を、ＰＥの場合、２９２Ｊ／ｇ（ＰＰの場合、１６５Ｊ／ｇ）の理論的融解熱で除し、この数に１００を乗じることによって計算する（例えば、結晶化度％＝（Ｈｆ／２９２Ｊ／ｇ）×１００（ＰＥ）の場合）。
【０１２６】
特に指定のない限り、各ポリマーの融点（複数可）（Ｔｍ）は第２の熱曲線（ピークＴｍ）から決定し、結晶化温度（Ｔｃ）は第１の冷却曲線（ピークＴｃ）から決定する。
【０１２７】
直線ベースラインに関する最大熱流量での温度を、融点として使用する。直線ベースラインは、（ガラス転移温度を超える）溶融開始から溶融ピークの終了までで構築される。温度を１０℃／分で室温から２００℃まで上昇させ、２００℃で５分間維持し、１０℃／分で０℃まで低下させ、０℃で５分間維持し、その後、温度を１０℃／分で０℃から２００℃まで上昇させ、この第２の加熱サイクルからデータを取得する。
【０１２８】
高温液体クロマトグラフィーは、わずかな変更をもって、公開される方法に従って実行される（Ｌｅｅ，Ｄ．；Ｍｉｌｌｅｒ，Ｍ．Ｄ．；Ｍｅｕｎｉｅｒ，Ｄ．Ｍ．；Ｌｙｏｎｓ，Ｊ．Ｗ．；Ｂｏｎｎｅｒ，Ｊ．Ｍ．；Ｐｅｌｌ，Ｒ．Ｊ．；Ｓｈａｎ，Ｃ．Ｌ．Ｐ．；Ｈｕａｎｇ，Ｔ．Ｊ．Ｃｈｒｏｍａｔｏｇｒ．Ａ２０１１，１２１８，７１７３）。２つのＳｈｉｍａｄｚｕ（Ｃｏｌｕｍｂｉａ，ＭＤ，ＵＳＡ）ＬＣ−２０ＡＤポンプを使用して、それぞれデカン及びトリクロロベンゼン（ＴＣＢ）を送達する。各ポンプを、１０：１の固定流動分割器（部品番号：６２０−ＰＯ２０−ＨＳ、Ａｎａｌｙｔｉｃａｌ  Ｓｃｉｅｎｔｉｆｉｃ  Ｉｎｓｔｒｕｍｅｎｔｓ  Ｉｎｃ．，ＣＡ，ＵＳＡ）に接続する。分割器は、製造者によると、Ｈ２Ｏ中、０．１ｍＬ／分で１５００ｐｓｉの圧力低下を有する。両方のポンプの流量を、０．１１５ｍＬ／分に設定する。分割後、デカン及びＴＣＢの両方について、収集された溶媒を３０分超秤量することによって決定される微流動は、０．０１ｍＬ／分である。収集された溶出液の体積を、室温での溶媒の質量及び密度によって決定する。分離のために、微流動をＨＴＬＣカラムに送達する。主流動を、溶媒リザーバに送り戻す。５０μＬ混合機（Ｓｈｉｍａｄｚｕ）を分割器の後に接続して、Ｓｈｉｍａｄｚｕポンプからの溶媒を混合する。その後、混合された溶媒をＷａｔｅｒｓ（Ｍｉｌｆｏｒｄ，ＭＡ，ＵＳＡ）ＧＰＣＶ２０００のオーブン内の注入器に送達する。Ｈｙｐｅｒｃａｒｂ（商標）カラム（２．１×１００ｍｍ、５μｍ粒径）を、注入器と１０口ＶＩＣＩ弁（Ｈｏｕｓｔｏｎ，ＴＸ，ＵＳＡ）との間に接続する。弁は、２つの６０μＬの試料ループを備える。弁を使用して、溶出液を第１の寸法（Ｄ１）のＨＴＬＣカラムから第２の寸法（Ｄ２）のＳＥＣカラムへと連続的にサンプリングする。Ｗａｔｅｒｓ  ＧＰＣＶ２０００のポンプ及びＰＬｇｅｌ  Ｒａｐｉｄ（商標）−Ｍカラム（１０×１００ｍｍ、５μｍ粒径）を、Ｄ２サイズ排除クロマトグラフィー（ＳＥＣ）のためにＶＩＣＩ弁に接続する。接続には、文献（Ｖａｎ  ｄｅｒ  Ｈｏｒｓｔ，Ａ．；Ｓｃｈｏｅｎｍａｋｅｒｓ，Ｐ．Ｊ．Ｊ．Ｃｈｒｏｍａｔｏｇｒａ．Ａ２００３，１０００，６９３）に記載される対称的な構成を使用する。濃度、組成、及び分子量を測定するために、二重角光散乱検出器（ＰＤ２０４０、Ａｇｉｌｅｎｔ，Ｓａｎｔａ  Ｃｌａｒａ，ＣＡ，ＵＳＡ）及びＩＲ５推測吸収検出器を、ＳＥＣカラムの後に接続する。
【０１２９】
ＨＴＬＣのための分離
バイアルを１６０℃で２時間、穏やかに振盪することによって、約３０ｍｇを８ｍＬのデカン中に溶解させる。デカンは、ラジカルスカベンジャーとして４００ｐｐｍのＢＨＴ（２，６−ジ−ｔｅｒｔ−ブチル−４−メチルフェノール）を含有する。その後、試料バイアルを、注入のため、ＧＰＣＶ２０００のオートサンプラーに移動させる。オートサンプラー、注入器、Ｈｙｐｅｒｃａｒｂカラム及びＰＬｇｅｌカラムの両方、１０口ＶＩＣＩ弁、ならびにＬＳ検出器及びＩＲ５検出器の両方の温度を、分離を通して１４０℃に維持する。
【０１３０】
注入前の初期条件は、以下の通りである。ＨＴＬＣカラムの流量は、０．０１ｍＬ／分である。Ｄ１  Ｈｙｐｅｒｃａｒｂカラム内の溶媒組成は、１００％デカンである。ＳＥＣカラムの流量は、室温で２．５１ｍＬ／分である。Ｄ２  ＰＬｇｅｌカラム内の溶媒組成は、１００％ＴＣＢである。Ｄ２ＳＥＣカラム内の溶媒組成は、分離を通して変化しない。
【０１３１】
３１１μＬのアリコートの試料溶液を、ＨＴＬＣカラム内に注入する。注入は、以下に記載される勾配を引き起こす。
０〜１０分まで、１００％デカン／０％ＴＣＢ、
１０〜６５１分まで、ＴＣＢは、０％ＴＣＢから８０％ＴＣＢまで直線的に増加する。
【０１３２】
注入はまた、１５°の角度（ＬＳ１５）での光散乱信号、ならびにＥＺＣｈｒｏｍ（商標）クロマトグラフィーデータシステム（Ａｇｉｌｅｎｔ）を使用した、ＩＲ５検出器からの「尺度」信号及び「メチル」信号（ＩＲ尺度及びＩＲメチル）の収集も引き起こす。検出器からのアナログ信号は、ＳＳ４２０Ｘアナログ−デジタル変換器を通してデジタル信号に変換される。収集周波数は１０Ｈｚである。注入はまた、１０口ＶＩＣＩ弁の切り換えも引き起こす。弁の切り換えは、ＳＳ４２０Ｘ変換器からの中継信号によって制御される。弁は、３分毎に切り換えられる。クロマトグラムは、０〜６５１分まで収集される。各クロマトグラムは、６５１／３＝２１７ＳＥＣクロマトグラムからなる。
【０１３３】
勾配分離後、０．２ｍＬのＴＣＢ及び０．３ｍＬのデカンを使用して、次の分離のためにＨＴＬＣカラムを洗浄し、再平衡化する。このステップの流量は０．２ｍＬ／分であり、混合機に接続されたＳｈｉｍａｄｚｕ  ＬＣ−２０  ＡＢポンプによって送達される。
【０１３４】
ＨＴＬＣのデータ分析
６５１分間の未加工のクロマトグラムをまず展開して、２１７ＳＥＣクロマトグラムをもたらす。各クロマトグラムは、２Ｄ溶出体積の単位で０〜７．５３ｍＬである。その後、積分限界を設定し、ＳＥＣクロマトグラムは、スパイク除去、ベースライン補正、及び平滑化を受ける。このプロセスは、従来のＳＥＣにおける複数ＳＥＣクロマトグラムのバッチ分析と同様である。ピークの左側（積分上限）及び右側（積分下限）の両方がゼロとしてベースラインにあることを確実にするために、全てのＳＥＣクロマトグラムの合計を点検する。さもなければ、積分限界を調節して、プロセスを反復する。
【０１３５】
１〜２１７の各ＳＥＣクロマトグラムｎはＨＴＬＣクロマトグラムにおいてＸ−Ｙペアをもたらし、ｎは分数である。
Ｘｎ＝溶出体積（ｍＬ）＝Ｄ１流量×ｎ×ｔ切り換え
式中、ｔ切り換え＝３分は、１０口ＶＩＣＩ弁の切り換え時間である。
【０１３６】
【数１】
0006549736.tif 000002
【０１３７】
上記の等式は、例としてＩＲ尺度信号を使用する。得られたＨＴＬＣクロマトグラムは、溶出体積の関数としての、分離されたポリマー構成成分の濃度を示す。正規化ＩＲ尺度ＨＴＬＣクロマトグラムを図１に示し、ＹはｄＷ／ｄＶによって表わされ、これは溶出体積に関する正規化重量分率を意味する。
【０１３８】
データのＸ−Ｙペアもまた、ＩＲメチル信号及びＬＳ１５信号から得られる。ＩＲメチル／ＩＲ尺度の比率を使用して、較正後の組成を計算する。ＬＳ１５／ＩＲ尺度の比率を使用して、較正後の重量平均分子量（Ｍｗ）を計算する。
【０１３９】
較正は、Ｌｅｅら（同書）の手順に従う。高密度ポリエチレン（ＨＤＰＥ）、イソタクチックなポリプロピレン（ｉＰＰ）、及び２０．０、２８．０、５０．０、８６．６、９２．０、及び９５．８重量％Ｐのプロピレン含有量を有するエチレン−プロピレンコポリマーを、ＩＲメチル／ＩＲ尺度較正のための標準物質として使用する。標準物質の組成を、ＮＭＲによって決定する。標準物質を、ＩＲ５検出器を有するＳＥＣによって泳動させる。得られた標準物質のＩＲメチル／ＩＲ尺度比を、それらの組成の関数としてプロットし、較正曲線を得る。
【０１４０】
ＨＤＰＥ基準を、ルーチンＬＳ１５較正に使用する。基準のＭｗを、ＧＰＣによって、ＬＳ検出器及びＲＩ（屈折率）検出器を用いて、１０４．２ｋｇ／モルとして事前決定する。ＧＰＣは、ＧＰＣにおける標準物質としてＮＢＳ  １４７５を使用する。この標準物質は、ＮＩＳＴによる５２．０ｋｇ／モルの認証値を有する。７〜１０ｍｇの標準物質を、１６０℃の８ｍＬのデカン中に溶解させる。溶液を、１００％ＴＣＢ中ＨＴＬＣカラムに注入する。ポリマーを、０．０１ｍＬ／分での一定１００％ＴＣＢ下で溶出させる。したがって、ポリマーのピークは、ＨＴＬＣカラム空隙体積で出現する。較正定数Ωを、総ＬＳ１５信号（ＡＬＳ１５）及び総ＩＲ尺度信号（ＡＩＲ、尺度）から決定する。
【０１４１】
【数２】
0006549736.tif 000003
【０１４２】
その後、実験ＬＳ１５／ＩＲ尺度比を、Ωを通してＭｗに変換する。
【０１４３】
例として、３つのＨＴＬＣクロマトグラムを図１に示す。長−短−長−短の破線のクロマトグラムは、ＢＣＣ１のものである。実線は、ｉＰＰとＴＡＦＭＥＲ（商標）Ｐ−０２８０とのブレンドのクロマトグラムである（ＭＩ３．２を有するエチレン／アルファ−オレフィンコポリマー生成物は、Ｍｉｔｓｕｉ  Ｃｈｅｍｉｃａｌｓから入手可能である）。長−長の細破線は、ＶＥＲＳＩＦＹ（商標）２４００（Ｔｈｅ  Ｄｏｗ  Ｃｈｅｍｉｃａｌ  Ｃｏｍｐａｎｙから入手可能なプロピレン−エチレンコポリマー）とＴＡＦＭＥＲ（商標）Ｐ−０２８０とのブレンドのクロマトグラムである。太破線は、ｉＰＰ、ＶＥＲＳＩＦＹ（商標）２４００、及びＴＡＦＭＥＲ（商標）Ｐ−０２８０の化学組成対それらそれぞれのピーク溶出体積の直線回帰適合である。ＶＥＲＳＩＦＹ（商標）２４００は２つのピークを有することに留意されたい。主ピークの組成物及び溶出体積を、直線適合に使用する。３つのポリマーは全て、８０，０００ダルトンを超えるＭｗを有する。
【０１４４】
微細構造指数推定：ポリマーの吸着系溶媒勾配相互作用クロマトグラフィー（ＳＧＩＣ）分離において、ブロックコポリマーは、同一の化学組成のランダムコポリマーよりも後に溶出する（Ｂｒｕｎ，Ｙ．；Ｆｏｓｔｅｒ，Ｐ．Ｊ．Ｓｅｐ．Ｓｃｉ．２０１０，３３，３５０１）。具体的には、微細構造指数推定に使用される材料は、２つの画分、すなわち、同一の化学組成のランダムコポリマー及びブロックコポリマーに分けられる。初期溶出画分、すなわち、第１の画分は、ランダムコポリマーの比較的より高い存在を示す。後期溶出構成成分、すなわち、第２の画分は、ブロックコポリマーの比較的より高い存在を示す。微細構造指数は、
【０１４５】
【数３】
0006549736.tif 000004
【０１４６】
として定義され、式中、ｗｎは画分ｎの重量分率である。構成成分ｎ、ランダムは、直線較正曲線に由来する画分ｎの化学組成（重量％Ｐ）である（図１中の太破線）。曲線は、４．５６ｍＬで０重量％Ｐに、１．６５ｍＬで１００重量％Ｐに達する。４．５６ｍＬより先の組成は、０重量％Ｐであると見なされる。１．６５ｍＬより前の組成は、１００重量％Ｐであると見なされる。構成成分ｎ、試料は、試料から測定される画分ｎの化学組成（重量％Ｐ）である。
【０１４７】
クロミウムアセチルアセトネート（弛緩剤）が０．０２５Ｍである、約２．６ｇのテトラクロロエタン−ｄ２／オルトジクロロベンゼンの５０／５０混合物を、１０ｍｍのＮＭＲ管中０．２ｇの試料に添加することによって、１３Ｃ  ＮＭＲ試料を調製する。管及びその含有物を１５０℃まで加熱することによって、試料を溶解させ、均質化する。Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用して、データを収集する。１つのデータファイル当たり１６０回の走査、１２０℃の資料温度で６秒間のパルス反復遅延を使用して、データを取得する。２５，０００Ｈｚのスペクトル幅及び３２Ｋデータ点のファイルサイズを使用して、取得を実施する。
【０１４８】
使い捨てアルミニウム試料チャンバを備えたＢｒｏｏｋｆｉｅｌｄ  Ｌａｂｏｒａｔｏｒｉｅｓ  ＤＶＩＩ＋粘度計を使用して、本明細書に参照により組み込まれるＡＳＴＭ  Ｄ３２３６によって溶融粘度を決定する。一般に、３０〜１００，０００センチポアズ（ｃＰ）の範囲内の粘度を測定するのに好適なＳＣ−３１スピンドルを使用する。粘度がこの範囲外である場合、そのポリマーの粘度に好適な代替的スピンドルを使用するべきである。切断刃を用いて、２５．４ｍｍの幅、１２７ｍｍの幅長さの試料チャンバに適合するのに十分に小さい小片へと、試料を切断する。使い捨て管に８〜９グラムのポリマーを充填する。試料をチャンバ内に配置し、次にそれをＢｒｏｏｋｆｉｅｌｄ  Ｔｈｅｒｍｏｓｅｌに挿入し、先曲ラジオペンチで定位置に係止する。試料チャンバは、スピンドルの挿入及びスピン時にチャンバが回転されないことを確実にするため、Ｂｒｏｏｋｆｉｅｌｄ  Ｔｈｅｒｍｏｓｅｌの底部に適合するノッチを底部に有する。試料を所望される温度（１７７℃／３５０°Ｆ）まで加熱する。粘度計器具を下げ、スピンドルを試料チャンバ内に浸す。粘度計のブラケットがＴｈｅｒｍｏｓｅｌ上に整列するまで下げ続ける。粘度計の電源を入れ、４０〜７０パーセントの範囲内のトルク読み取りをもたらすせん断速度に設定する。読み取りを５分毎に約１５分間、または値が安定するまで取得し、その後、最終読み取りを記録する。結果をセンチポアズ（ｃＰ）で報告する。
【０１４９】
ＡＳＴＭ  Ｄ−６３８を使用して引っ張り特性を測定し、これは、事前処理、温度、湿度、及び試験機速度の定義された条件下で試験される場合、標準亜鈴形試験標本の形態のプラスチックの引っ張り特性の決定を網羅する。等方性材料の場合、各試料について少なくとも５つの標本を試験する。実践Ｄ６１８の手順Ａに従って、全ての試験標本を条件付けする。条件付けに使用されたものと同一の温度及び湿度で試験を実行する。その後、ノギスを使用して試料寸法を測定する。試験機のグリップ内に標本を配置し、標本の長軸をグリップと注意して整列させることによって、試験機（ＩＮＳＴＲＯＮ（商標）など）を使用して、伸びの関数として応力を検出する。クラスＢ−２またはより良好な伸縮計を使用して決定される、応力−歪み曲線の直線部分の勾配から、材料の係数を決定する。ほとんどのプラスチックについて、この直線部分は非常に小さく、非常に急速に生じ、自動的に記録されなくてはならない。ニュートンでの最大負荷（重量ポンド）を、平方メートル（平方インチ）での標本のゲージ長セグメントにおける元の平均断面積で除することによって、引っ張り強度を計算する。標本断裂時点での伸張（ゲージ長の変化）を読み取ることによって、破断伸びパーセントを計算する。その伸張を元のゲージ長で除し、１００を乗じる。
【０１５０】
ポリプロピレン等価分子量計算は、Ｖｉｓｃｏｔｅｋ  ＴｒｉＳＥＣソフトウェアバージョン３．０を使用して実行する。
【０１５１】
Ｉｎｌａｎｄ波型段ボールを使用する、接着剤の繊維引き裂き（％）パーセント繊維引き裂き（ＦＴ）を、標準方法に従って決定する。Ｏｌｉｎｇｅｒ  Ｂｏｎｄ  Ｔｅｓｔｅｒを使用して、接着剤のビーズを段ボール札（５×６ｃｍ）上に適用し、接着剤の上に第２の札を素早く配置する。約３秒間軽く指圧を適用して、結合を定位置に保持する。試料を、室温及び５０％の相対湿度で少なくとも４時間条件付けする。次に、試料を、試験温度で５時間〜２４時間条件付けする。試料（ｎ＝５）を手で引き離し、失敗様式（繊維引き裂き、粘着失敗、接着失敗）を記録する。
【０１５２】
ゲル浸透クロマトグラフィー（ＧＰＣ）システムは、Ｐｏｌｙｍｅｒ  Ｌａｂｏｒａｔｏｒｉｅｓ  Ｍｏｄｅｌ  ＰＬ−２１０装置またはＰｏｌｙｍｅｒ  Ｌａｂｏｒａｔｏｒｉｅｓ  Ｍｏｄｅｌ  ＰＬ−２２０装置のいずれかからなる。カラム区画及びカルーセル区画は、１４０℃で動作する。３つのＰｏｌｙｍｅｒ  Ｌａｂｏｒａｔｏｒｉｅｓの１０ミクロンのＭｉｘｅｄ−Ｂカラムを使用する。溶媒は、１，２，４トリクロロベンゼンである。２００ｐｐｍのブチル化ヒドロキシトルエン（ＢＨＴ）を含有する５０ミリリットルの溶媒中、０．１グラムのポリマーの濃度で試料を調製する。１６０℃で２時間軽く撹拌することによって、試料を調製する。使用される注入体積は１００マイクロリットルであり、流量は１．０ｍｌ／分である。
【０１５３】
少なくとも１０倍の、個々の分子量間の隔たりで、６つの「カクテル」混合物中に配置された、５８０〜８，４００，０００の範囲の分子量を有する２１の狭分子量分布ポリスチレン標準物質で、ＧＰＣカラム設定の較正を実行する。標準物質は、Ｐｏｌｙｍｅｒ  Ｌａｂｏｒａｔｏｒｉｅｓ（Ｓｈｒｏｐｓｈｉｒｅ，ＵＫ）から購入する。ポリスチレン標準物質を、１，０００，０００以上の分子量については５０ミリリットルの溶媒中０．０２５グラムで、及び１，０００，０００未満の分子量については５０ミリリットルの溶媒中０．０５グラムで調製する。ポリスチレン標準物質を、３０分間の穏やかな撹拌によって８０℃で溶解させる。分解を最小化するために、狭標準物質混合物を最初に、及び最高分子量の構成成分が低下する順番で泳動させる。（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔ．，６，６２１（１９６８）に記載される）以下の等式を使用して、ポリスチレン標準物質ピーク分子量をポリエチレン分子量に変換する：
Ｍポリプロピレン＝０．６４５（Ｍポリスチレン）。
【０１５４】
材料
触媒（［［ｒｅｌ−２’，２’’’−［（１Ｒ，２Ｒ）−１，２−シクロヘキサンジイルビス（メチレンオキシ−ｋＯ）］ビス［３−（９Ｈ−カルバゾール−９−イル）−５−メチル［１，１’−ビフェニル］−２−オラト−ｋＯ］］（２−）］ジメチル−ハフニウム）、及び実質的に米国特許第５，９１９，９８８３号の実施例２に開示される、長鎖トリアルキルアミン（Ａｋｚｏ−Ｎｏｂｅｌ，Ｉｎｃ．から入手可能なＡｒｍｅｅｎ（商標）Ｍ２ＨＴ）と、ＨＣｌと、Ｌｉ［Ｂ（Ｃ６Ｆ５）４］との反応によって調製される、テトラキス（ペンタフルオロフェニル）ボレートのメチルジ（Ｃ１４−１８アルキル）アンモニウム塩の混合物である、共触媒−１を、Ｂｏｕｌｄｅｒ  Ｓｃｉｅｎｔｉｆｉｃから購入し、更に精製することなく使用する。
【０１５５】
ＣＳＡ−１（ジエチル亜鉛またはＤＥＺ）及び共触媒−２（修飾メチルアルモキサン（ＭＭＡＯ））を、Ａｋｚｏ  Ｎｏｂｅｌから購入し、更に精製することなく使用する。
【０１５６】
連続して接続された２つの連続撹拌槽反応器（ＣＳＴＲ）を使用して、ブロック複合体相溶化剤を調製する。各反応器は、液圧的に満たされ、定常状態条件で動作するように設定されている。モノマー、溶媒、触媒−１、共触媒−１、共触媒−２、及びＣＳＡ−１は、表１に概要を述べるプロセス条件に従って第１の反応器へと流動する。表１に記載される第１の反応器の内容物が、連続して第２の反応器へと流動する。追加の触媒−１、共触媒−１、及び共触媒−２を、第２の反応器に添加する。
【０１５７】
【表１】
0006549736.tif 000005
【０１５８】
上記を参照すると、ＢＣＣ１は、（ｉ）プロピレン／エチレンコポリマー（硬質）、（ｉｉ）エチレン／プロピレンコポリマー（軟質）、ならびに（ｉｉｉ）表２に示される設計組成で硬質ブロック及び軟質ブロックを含むＥＰ−ＰＥジブロック複合体を含む。
【０１５９】
【表２】
0006549736.tif 000006
【０１６０】
図１において、長−短−長−短の破線のＨＴＬＣクロマトグラムは、ＢＣＣ１を表す。実線のクロマトグラムは、ｉＰＰとＴａｆｍｅｒ（商標）Ｐ−０２８０とのブレンドを表す。長−長の細破線のクロマトグラムは、Ｖｅｒｓｉｆｙ（商標）２４００とＴａｆｍｅｒ（商標）Ｐ−０２８０とのブレンドを表す。破線は、ｉＰＰ、Ｖｅｒｓｉｆｙ（商標）２４００、及びＴａｆｍｅｒ（商標）Ｐ−０２８０の化学組成対それらのそれぞれの溶出体積の直線回帰適合から導出される。ＢＣＣ１のオンライン組成対直線回帰適合から導出されるものの比率から計算される微細構造指数は、ＢＣＣ１について１．２である。
【０１６１】
【表３】
0006549736.tif 000007
【０１６２】
ＢＣＣ１の特性を以下の表４に提供する。
【０１６３】
【表４】
0006549736.tif 000008
【０１６４】
実施例において使用される他の材料を以下の表５に提供する。
【０１６５】
【表５−１】
0006549736.tif 000009
【０１６６】
【表５−２】
0006549736.tif 000010
【０１６７】
実施例１−エチレン系ポリマーを有する接着剤組成物
ＢＣＣ１を、エチレン−オクテンランダムコポリマー（ＥＮＧＡＧＥ（商標）８４０７）とブレンドする。粘着付与剤（Ｅａｓｔｏｔａｃ  Ｈ１００Ｗ）及びワックス（Ｓａｓｏｌ  Ｈ１）もまた、実施例１の配合物中に使用する。接着剤組成物の構成成分をアルミニウム缶中へと秤量し、２００℃のオーブン内で１時間予熱する。その後、缶中の構成成分を、Ｐａｒａｖｉｓｃスタイルの混合機ヘッドで、１００ｒｐｍで１８０℃の加熱ブロック内で３０分間混合する。
【０１６８】
実施例Ａ−２（１０％のＢＣＣ１を有するＥＮＧＡＧＥ  ８４０７）において、ＢＣＣ１の存在下、比較試料Ａ−０と比較してラップせん断強度の最大１２０％までの増加を呈する。
【０１６９】
接着剤組成物中のポリマー及びＢＣＣのＭＩを比較すると、ＢＣＣ１のＭＩは３０であり、これはＥＮＧＡＧＥ  ８４０７と同一（ＭＩ３０）である。５重量％及び１０重量％のＥＮＧＡＧＥ  ８４０７接着剤にＢＣＣ１を添加すると、接着剤組成物の粘度は、未変化のままである（試料Ａ−０と実施例Ａ−１及びＡ−２とを比較されたい）。接着改善はＢＣＣ１の存在とともに観察され、これはいかなる分子量の効果にも起因しない。いかなる特定の理論によっても拘束されないが、接着改善は、基材とＢＣＣ１を含有する接着剤組成物との間の親和性の改善の結果であると考えられる。ＢＣＣ１は、界面で、さもなければ互いに不適合性であるプロピレン系ポリマー基材とエチレンコポリマーとの間の相溶化剤としての役割を果たすと考えられる。
【０１７０】
【表６】
0006549736.tif 000011
【０１７１】
実施例２−プロピレン系ポリマーを有する接着剤組成物
ＢＣＣ１を、プロピレン−エチレンランダムコポリマー（ＶＥＲＳＩＦＹ（商標）４２００）とブレンドする。Ｓａｓｏｌワックス（試料Ｄ−１からＤ−９まで）及びポリプロピレンワックス（試料Ｄ−４−１からＤ−９−１まで）を、表７中の異なる接着剤組成物中で使用する。ＢＣＣ１は、Ｓａｓｏｌワックス及びＰＰワックスの両方を有する全ての配合物において、ポリプロピレン基材上の接着を改善する。４０重量％のＶＥＲＳＩＦＹ  ４２００、１０重量％のＢＣＣ１、及び３０重量％のポリプロピレンワックスを有する試料Ｄ−６−１において、最適化結合特性を得る。ＭＡＨ官能化ポリプロピレンワックス（ＡＣ  ５９６Ｐ）を有する接着剤組成物は、ポリエチレンワックスを含有する接着剤と比較して、より良好な接着を示す。いかなる特定の理論によっても拘束されないが、この差異は、ＭＡＨ官能化ポリプロピレンワックスを有する基材のより良好な湿潤、及びＭＡＨ官能化ポリプロピレンワックスとプロピレン−エチレンコポリマーとの間のより良好な適合性から生じるものである。
【０１７２】
【表７】
0006549736.tif 000012
【０１７３】
本開示は、本明細書に含有される実施形態及び例証に限定されないが、以下の特許請求の範囲の範囲内となる、実施形態の部分及び異なる実施形態の要素の組み合わせを含む、それらの実施形態の修正形態を含むことが具体的に意図される。
【図１】
0006549736.tif 000013